(57)【特許請求の範囲】
【請求項１】
第一の成分として下記一般式（１）で表される化合物の群から選択される重合性化合物を含有し、第二の成分として負の誘電率異方性を有する化合物として下記一般式（Ｎ−１）で表される化合物を１種又は２種以上含有し、第三の成分として、下記一般式（２−ｉｉ）
【化１】
0006828850.tif 000151
（式中、Ｐｉｉ１は重合性官能基を表し、
Ｒｉｉ１は単結合又は炭素原子数１〜９のアルキレン基を表すが、該アルキレン基中の１つ又は２つ以上の−ＣＨ２−は、酸素原子が直接隣接しないようにそれぞれ独立して−Ｏ−、−ＣＯ−、−ＣＯＯ−又は−ＯＣＯ−で置換されていてもよく、該アルキレン基中に存在する１つ又は２つ以上の水素原子は、それぞれ独立してフッ素原子で置換されていてもよく、
Ｒｉｉ２及びＲｉｉ３はそれぞれ独立して、炭素原子数１〜２１のアルキル基を表すが、該アルキル基中の１つ又は２つ以上の−ＣＨ２−は、酸素原子が直接隣接しないようにそれぞれ独立して−Ｏ−、−ＣＯ−、−ＣＯＯ−又は−ＯＣＯ−で置換されていてもよく、該アルキル基中に存在する１つ又は２つ以上の水素原子は、それぞれ独立してＰｉｉ２、フッ素原子、炭素原子数１〜８のアルキル基、炭素原子数１〜８のハロゲン化アルキル基で置換されていてもよく、Ｐｉｉ２は炭素原子数１〜６のアルキル基を表す。）で表される重合性化合物を含有し、第一の成分と第三の成分との合計質量に対する第一の成分の割合が１０質量％以上８５質量％以下である、光散乱型液晶素子用液晶組成物の重合性化合物を重合させることによりポリマーネットワークを形成させてなる光散乱型液晶素子。
【化２】
0006828850.tif 000152
(式中、Ｐ１、Ｐ２は各々独立して重合性基を表し、
Ｓ１、Ｓ２は各々独立してスペーサー基又は単結合を表し、
Ｘ１、Ｘ２は、Ｓ1又はＳ２への結合手を左端の結合として表記する場合において、各々独立して、−Ｏ−、−Ｓ−、−ＯＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＯＯ−ＣＨ２−、−ＯＣＯ−ＣＨ２−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表し（ただし、各Ｐ−（Ｓ−Ｘ）−結合には−Ｏ−Ｏ−を含まない。）、
Ｚ１は、−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＲＺ１−、−ＯＣＯ−ＲＺ１−、−ＲＺ１−ＣＯＯ−、−ＲＺ１−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＨ２ＣＨ２−、−Ｎ＝Ｎ−、−ＣＨ＝Ｎ−Ｎ＝ＣＨ−、−ＣＦ＝ＣＦ−、−Ｃ≡Ｃ−又は単結合を表し（ただし、−ＲＺ１−は、炭素原子数２〜６のアルキレン基を表し、各Ｐ−（Ｓ−Ｘ）−結合には−Ｏ−Ｏ−を含まない。）、Ｚ１が複数存在する場合それらは各々同一であっても異なっていても良いが、Ｚ１のうち少なくとも一つは、−ＣＯＯ−ＲＺ１−、−ＯＣＯ−ＲＺ１−、−ＲＺ１−ＣＯＯ−、−ＲＺ１−ＯＣＯ−からなる群から選択される基であり、
Ａ１、Ａ２は各々独立して、２価の芳香環、脂環、複素環及び縮合環から選択される基を表し、Ａ１が複数存在する場合それらは各々同一であっても異なっていても良く、
ｎは１〜９の整数を表す。）
【化３】
0006828850.tif 000153
（式中、ＲＮ１１及びＲＮ１２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＮ１１及びＡＮ１２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
（ｄ）  １，４−シクロヘキセニレン基
からなる群より選ばれる基を表し、上記の基（ａ）、基（ｂ）、基（ｃ）及び基（ｄ）はそれぞれ独立してシアノ基、フッ素原子又は塩素原子で置換されていても良く、
ＺＮ１１及びＺＮ１２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＮ１１及びｎＮ１２はそれぞれ独立して０〜３の整数を表すが、ｎＮ１１＋ｎＮ１２はそれぞれ独立して１、２又は３であり、ＡＮ１１、ＡＮ１２、ＺＮ１１又はＺＮ１２が複数存在する場合は、それらは同一であっても異なっていても良い。）
【請求項２】
前記光散乱型液晶素子用液晶組成物中に下記一般式（Ｌ）で表される液晶化合物を１種類又は２種類以上含有する、請求項１に記載の光散乱型液晶素子。
【化４】
0006828850.tif 000154
（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＬ１は０、１、２又は３を表し、
ＡＬ１、ＡＬ２及びＡＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）からなる群より選ばれる基を表し、上記の基（ａ）、基（ｂ）及び基（ｃ）の基中に存在する１つの水素原子はそれぞれ独立してシアノ基、フッ素原子又は塩素原子で置換されていても良く、
ＺＬ１及びＺＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＬ１が２又は３であってＡＬ２が複数存在する場合は、それらは同一であっても異なっていても良く、ｎＬ１が２又は３であってＺＬ２が複数存在する場合は、それらは同一であっても異なっていても良い。）
【請求項３】
前記光散乱型液晶素子用液晶組成物に、更に、下記一般式（３−ｉ）
【化５】
0006828850.tif 000155
（式中、Ｙ１、及びＹ２は水素原子、又はメチル基を表し、
Ｘ１は直鎖、または分岐の炭素原子数６〜８０のアルキレンを表し、該アルキレンの任意の炭素原子は、酸素原子が直接隣接しないように、−Ｏ−、−ＣＨ＝ＣＨ−、−ＣＯ−、−Ｃ≡Ｃ−、−ＯＣＯ−、−ＣＯＯ−、又はＯＨで置換されてよい。）
で表される重合性化合物を含有する、請求項１に記載の光散乱型液晶素子。
【請求項４】
前記第一の成分と第二の成分との合計質量に対する前記第一の成分の含有率が、２〜２０質量％である請求項３記載の光散乱型液晶素子。
【請求項５】
請求項１〜４の何れか１項に記載の光散乱型液晶素子を用いたスマートウィンドウ。
【発明の詳細な説明】
【技術分野】
【０００１】
本発明は、光散乱型液晶素子用液晶組成物、それを用いた光散乱型液晶素子、およびスマートウィンドウに関する。
【背景技術】
【０００２】
近年、ディスプレイ用途の多様化、高性能化とともに、透明ディスプレイ、コントラスト比の高い液晶ディスプレイ、所望の透過−散乱度合いの調光が可能な光シャッター機能をもつ調光素子などの実現が期待されており、これらを実現するための調光材料の開発が重要な課題となっている。【０００３】
調光材料のうち、透過‐散乱型の調光素子用材料として、ポリマーネットワーク型液晶を用いた光散乱型液晶表示素子は、素子中において液晶と高分子が互いに相分離し、高分子によるポリマーネットワークが形成された液晶素子方式である。光散乱型液晶表示素子は、透明状態と白濁状態との間のコントラスト比を利用する表示方式のため、偏光板等の光学フィルムを必要としない。そのため、偏光板を用いたＴＮ、ＳＴＮ、ＩＰＳ又はＶＡモードの液晶表示素子に比べ、明るい表示が実現できるメリットがあり、しかも、素子の構成も単純であることから、調光ガラス等の光シャッター用途、時計等セグメント表示用途に応用されている。また、高精細表示を実現するため、アクティブ駆動表示素子と組み合わせて、プロジェクター用途、反射型ディスプレイ用途等への応用も検討されている。【０００４】
近年では、透過型ディスプレイ、フレキシブルディスプレイといった、従来に無い設計の液晶表示装置も実用化へ向け開発が進められている。これらに応用が期待される液晶素子として、たとえば特許文献１や特許文献２に記載されるような、電圧の無印加時に透明状態、電圧の印加時に散乱状態となる、いわゆるリバースモードタイプの光散乱型液晶素子が挙げられる。これらのリバースモードタイプの光散乱型液晶素子は、いわゆる通常モードの光散乱型液晶表示素子、すなわち、正の誘電異方性を有する液晶材料を用い、電圧の無印加時に散乱状態、電圧の印加時に透明状態となる従来型の光散乱型液晶素子よりも、透明状態における透明度に優れるという特長を有する。【０００５】
しかしながら、リバースモードタイプの光散乱型液晶素子を設計するには、電圧無印加の状態において、素子中の液晶分子とポリマーネットワーク中のメソゲン基とを略同一方向に高次に配向させる必要がある。電圧無印加時にこの配向が十分でないと、液晶組成物とポリマーネットワークとの界面や、液晶のドメイン間において局所的な光散乱を生じやすいため、液晶素子が透明状態のとき白濁が残りやすい。次世代ディスプレイのような高い透明性が要求される用途に対しては、このような白濁を高い水準で抑制することが求められる。【０００６】
他方、当該素子中の液晶分子は、ポリマーネットワーク中のメソゲン基との配向によって強いアンカーリング力を受けるため、通常の液晶素子よりも液晶分子を駆動しにくく、実用的な駆動電圧を得がたいものであった。
【先行技術文献】
【特許文献】
【０００７】
【特許文献１】特開平５−１１９３０２
【特許文献２】特許第５０１７９６３号
【発明の概要】
【発明が解決しようとする課題】
【０００８】
従って、本発明が解決しようとする課題は、リバースモードタイプの光散乱型液晶素子において電圧無印加時の透明性に優れると共に、駆動電圧を低減することにある。
【課題を解決するための手段】
【０００９】
本発明等は、上記課題を解決すべく鋭意検討を重ねた結果、リバースモードタイプの光散乱型液晶素子用液晶組成物において、特定の重合性化合物を用いることが重要であることを見出し、本発明を完成するに至った。【００１０】
すなわち、本発明は、第一の成分として下記一般式（１）で表される化合物の群から選択される重合性化合物を含有し、第二の成分として負の誘電率異方性を有する化合物を含有する、光散乱型液晶素子用液晶組成物に関する。【００１１】
【化１】
0006828850.tif 000002
【００１２】
(式中、Ｐ１、Ｐ２は各々独立して重合性基を表し、
Ｓ１、Ｓ２は各々独立してスペーサー基又は単結合を表し、
Ｘ１、Ｘ２は、Ｓ1又はＳ２への結合手を左端の結合として表記する場合において、各々独立して、−Ｏ−、−Ｓ−、−ＯＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、
−ＣＯＯ−ＣＨ２ＣＨ２−、−ＯＣＯ−ＣＨ２ＣＨ２−、−ＣＯＯ−ＣＨ２−、−ＯＣＯ−ＣＨ２−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表し（ただし、各Ｐ−（Ｓ−Ｘ）−結合には−Ｏ−Ｏ−を含まない。）、
Ｚ１は、−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＲＺ１−、−ＯＣＯ−ＲＺ１−、−ＲＺ１−ＣＯＯ−、−ＲＺ１−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＨ２ＣＨ２−、−Ｎ＝Ｎ−、−ＣＨ＝Ｎ−Ｎ＝ＣＨ−、−ＣＦ＝ＣＦ−、−Ｃ≡Ｃ−又は単結合を表し（ただし、−ＲＺ１−は、炭素原子数２〜６のアルキレン基を表し、各Ｐ−（Ｓ−Ｘ）−結合には−Ｏ−Ｏ−を含まない。）、Ｚ１が複数存在する場合それらは各々同一であっても異なっていても良いが、Ｚ１のうち少なくとも一つは、−ＣＯＯ−ＲＺ１−、−ＯＣＯ−ＲＺ１−、−ＲＺ１−ＣＯＯ−、及び−ＲＺ１−ＯＣＯ−からなる群から選択される基であり、
Ａ１、Ａ２は各々独立して、２価の芳香環、脂環、複素環及び縮合環から選択される基を表し、Ａ１が複数存在する場合それらは各々同一であっても異なっていても良く、
ｎは各々独立して１〜９の整数を表す。）
本発明は、更に、前記光散乱型液晶組成物の重合性化合物を重合させることによりポリマーネットワークを形成させてなる光散乱型液晶素子に関する。【００１３】
本発明は、更に、前記光散乱型液晶素子を用いたスマートウィンドウに関する。
【発明の効果】
【００１４】
本発明によれば、リバースモードタイプの光散乱型液晶素子において電圧無印加時の透明性に優れると共に、駆動電圧を低減できる。
【図面の簡単な説明】
【００１５】
【図１】本発明の液晶素子の構成の一例であって、電圧無印加の状態を模式的に示す図
【図２】図１において電圧印加した状態を模式的に示す図
【図３】図２を透明基板に対して垂直な方向から透視した図
【発明を実施するための形態】
【００１６】
本発明の光散乱型液晶素子用液晶組成物は、前記した通り、第一の成分である重合性化合物と、第二の成分である負の誘電率異方性を有する化合物とを必須成分とするものである。
【００１７】
（第一の成分：重合性化合物）
本発明に係る光散乱型液晶素子用液晶組成物は、先ず、第一成分として下記一般式（１）で表される化合物の群から選択された重合性化合物を含有する。
【００１８】
【化２】
0006828850.tif 000003
【００１９】
(式中、Ｐ１、Ｐ２は各々独立して重合性基を表し、
Ｓ１、Ｓ２は各々独立してスペーサー基又は単結合を表し、
Ｘ１、Ｘ２は各々独立して−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−（ＣＨ２ＣＨ２）ｍ−、−ＯＣＯ−（ＣＨ２ＣＨ２）ｍ−、−（ＣＨ２ＣＨ２）ｍ−ＣＯＯ−、−（ＣＨ２ＣＨ２）ｍ−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＨ２ＣＨ２−、−Ｎ＝Ｎ−、−ＣＨ＝Ｎ−Ｎ＝ＣＨ−、−ＣＦ＝ＣＦ−、−Ｃ≡Ｃ−又は単結合を表し（ただし、各Ｐ−（Ｓ−Ｘ）−結合には−Ｏ−Ｏ−を含まない。）、
Ｚ１は、−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＲＺ１−、−ＯＣＯ−ＲＺ１−、−ＲＺ１−ＣＯＯ−、−ＲＺ１−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＨ２ＣＨ２−、−Ｎ＝Ｎ−、−ＣＨ＝Ｎ−Ｎ＝ＣＨ−、−ＣＦ＝ＣＦ−、−Ｃ≡Ｃ−又は単結合を表し（ただし、−ＲＺ１−は、炭素原子数２〜６のアルキレン基を表し、各Ｐ−（Ｓ−Ｘ）−結合には−Ｏ−Ｏ−を含まない。）、Ｚ１が複数存在する場合それらは各々同一であっても異なっていても良いが、Ｚ１のうち少なくとも一つは、−ＣＯＯ−ＲＺ１−、−ＯＣＯ−ＲＺ１−、−ＲＺ１−ＣＯＯ−、及び−ＲＺ１−ＯＣＯ−からなる群から選択される基であり、
Ａ１、Ａ２は各々独立して、２価の芳香環、脂環、複素環及び縮合環から選択される基を表し、Ａ１が複数存在する場合それらは各々同一であっても異なっていても良く、
ｎ、ｍは各々独立して１〜９の整数を表す。）
ここで、前記一般式（１）中、Ｐ１、Ｐ２で表される重合性基は、下記式（Ｐ−１）〜式（Ｐ−２０）
【００２０】
【化３】
0006828850.tif 000004
【００２１】
が好ましく、これらの重合性基のうち、重合性および保存安定性を高める観点から、式（Ｐ−１）、式（Ｐ−２）、式（Ｐ−７）、式（Ｐ−１２）、又は式（Ｐ−１３）が好ましく、式（Ｐ−１）、式（Ｐ−２）、式（Ｐ−７）がより好ましく、特に式（Ｐ−１）、及び式（Ｐ−２）が好ましい。
【００２２】
前記一般式（１）中、Ｓ１、Ｓ２は各々独立して単結合又はスペーサー基を表すが、特に液晶性を発現しやすく、また、駆動電圧低減の観点から炭素原子数１〜１８のアルキレン基であることが好ましい。ここで、該アルキレン基は直鎖状アルキレン基又は分岐状アルキレン基であることが好ましく、また、該アルキレン基中の水素原子は、１つ以上のハロゲン原子、ＣＮ基、または前述の重合性基を有する炭素原子数１〜８のアルキル基により置換されていても良い。該アルキレン基中に存在する１つのＣＨ2基又は隣接していない２つ以上のＣＨ2基はそれぞれ相互に独立して、酸素原子が相互に直接結合しない形で、−Ｏ−、−Ｓ−、−ＮＨ−、−Ｎ（ＣＨ３）−、−ＣＯ−、−ＣＨ（ＯＨ）−、ＣＨ（ＣＯＯＨ）、−ＣＯＯ−、−ＯＣＯ−、−ＯＣＯＯ−、−ＳＣＯ−、−ＣＯＳ−又は−Ｃ≡Ｃ−により置き換えられていても良い。
【００２３】
これらのなかでもスペーサー基のうち、液晶性を発現する観点から、炭素原子数２〜８の直鎖アルキレン基、フッ素原子で置換された炭素数２〜６のアルキレン基、アルキレン基の一部が−Ｏ−で置き換えられた炭素原子数４〜１４のアルキレン基が好ましい。
【００２４】
前記一般式（１）中、Ｘ１、Ｘ２で表される基は、前記した通り、各々独立して−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−（ＣＨ２ＣＨ２）ｍ−、−ＯＣＯ−（ＣＨ２ＣＨ２）ｍ−、−（ＣＨ２ＣＨ２）ｍ−ＣＯＯ−、−（ＣＨ２ＣＨ２）ｍ−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＨ２ＣＨ２−、−Ｎ＝Ｎ−、−ＣＨ＝Ｎ−Ｎ＝ＣＨ−、−ＣＦ＝ＣＦ−、−Ｃ≡Ｃ−又は単結合であるが、なかでも単結合、−Ｏ−、−Ｓ−、−ＣＯ−、−ＣＯＯ−、及び−ＯＣＯ−からなる群から選択される基が好ましい。ｍは各々独立して１〜９の整数を表す。
【００２５】
ただし、前記一般式（１）中、各Ｐ−（Ｓ−Ｘ）−結合には−Ｏ−Ｏ−結合を含まない。
【００２６】
前記一般式（１）中、Ｚ１で表される基は、前記した通り、−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＲＺ１−、−ＯＣＯ−ＲＺ１−、−ＲＺ１−ＣＯＯ−、−ＲＺ１−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＨ２ＣＨ２−、−Ｎ＝Ｎ−、−ＣＨ＝Ｎ−Ｎ＝ＣＨ−、−ＣＦ＝ＣＦ−、−Ｃ≡Ｃ−又は単結合（ただし、−ＲＺ１−は、炭素原子数２〜６のアルキレン基を表し、各Ｐ−（Ｓ−Ｘ）−結合には−Ｏ−Ｏ−を含まない。）である。
【００２７】
Ｚ１が複数存在する場合それらは各々同一であっても異なっていても良いが、Ｚ１のうち少なくとも一つは、−ＣＯＯ−ＲＺ１−、−ＯＣＯ−ＲＺ１−、−ＲＺ１−ＣＯＯ−、及び−ＲＺ１−ＯＣＯ−からなる群から選択される基である。
【００２８】
本発明では、Ｚ１として、−ＣＯＯ−ＲＺ１−、−ＯＣＯ−ＲＺ１−、−ＲＺ１−ＣＯＯ−、及び−ＲＺ１−ＯＣＯ−からなる群から選択される基を有することから電圧無印加時の透明を良好な状態に保持しつつ、駆動電圧を低減させることができる。当該−ＣＯＯ−ＲＺ１−、−ＯＣＯ−ＲＺ１−、−ＲＺ１−ＣＯＯ−、及び−ＲＺ１−ＯＣＯ−からなる群から選択される基は、一般式（１）中に一つ以上あればよいが、特に一般式（１）で表される化合物中一つのみ有することが好ましく、とりわけ、ｎが２〜４であって、かつ、一つのＺ１が−ＣＯＯ−ＲＺ１−、−ＯＣＯ−ＲＺ１−、−ＲＺ１−ＣＯＯ−、及び−ＲＺ１−ＯＣＯ−からなる群から選択される基であり、他のＺ１が単結合であることが、液晶化合物を良好に配向させて電圧無印加時に優れた透明性を発現しつつ、駆動電圧を一層低減できる点から好ましい。かかる透明性と駆動電圧とのバランスの点から、−ＲＺ１−は、−ＣＨ２ＣＨ２−であることが好ましい。
【００２９】
前記一般式（１）中、Ａ１、Ａ２は各々独立して、２価の芳香環、脂環、複素環及び縮合環から選択される基を表し、具体的には下記（ａ）〜（ｃ）から選択される基が好ましい。なお、Ａ１が複数存在する場合それらは各々同一であっても異なっていても良い。
（ａ）  トランス−１，４−シクロへキシレン基（この基中に存在する１つのメチレン基又は隣接していない２つ以上のメチレン基は−Ｏ−又は−Ｓ−に置き換えられてもよい。）
（ｂ）  フェニレン基（この基中に存在する１個の−ＣＨ＝又は隣接していない２個以上の−ＣＨ＝は窒素原子に置き換えられてもよい。）
（ｃ）  シクロヘキセニレン基、ビシクロ（２．２．２）オクチレン基、ピペリジン基、ナフタレン基、デカヒドロナフタレン基及びテトラヒドロナフタレン基
（上記の基（ａ）、基（ｂ）及び基（ｃ）の基中に存在する１つ又は２つ以上の水素原子は、それぞれ独立してフッ素原子、塩素原子、炭素原子数１〜８のアルキル基、炭素原子数１〜８のハロゲン化アルキル基、炭素原子数１〜８のハロゲン化アルコキシ基、又は炭素原子数１〜８のアルコキシ基に置換されていても良い。）
これらのなかでも液晶性を発現し易い点から、基（ａ）、基（ｂ）が好ましく、特に基（ａ）を必須の構造として有することが好ましい。
【００３０】
前記一般式（１）中、ｎは１〜９の整数を表すが、ｎは１〜５が好ましく、ｎは２〜５がより好ましく、ｎは２〜４が特に好ましい。
【００３１】
前記一般式（１）で表される化合物はさらに具体的には、下記式（１−１）〜般式（１−２４）で表される化合物を例示することができる。
【００３２】
【化４】
0006828850.tif 000005
【００３３】
【化５】
0006828850.tif 000006
【００３４】
【化６】
0006828850.tif 000007
【００３５】
【化７】
0006828850.tif 000008
【００３６】
【化８】
0006828850.tif 000009
【００３７】
【化９】
0006828850.tif 000010
【００３８】
上記一般式（１−１）〜一般式（１−２４）で表される化合物のうち、一般式（１−１）〜（１−２０）で表される化合物が液晶性を発現するために好ましく、一般式（１−１）〜（１−１２）で表される化合物が液晶性の発現と低電圧化のためにより好ましく、一般式（１−１）〜（１−４）で表される化合物が液晶性と低電圧化とコントラスト、ヘイズの特性を発現するために特に好ましい。
【００３９】
本発明に係る光散乱型液晶素子用液晶組成物１００質量％における一般式（１）で表される重合性化合物の含有量は、得られる液晶素子がポリマーネットワークを形成する観点から、２質量％以上であることが好ましく、３質量％以上であることがより好ましく、４質量％以上であることがさらに好ましく、５質量％以上であることが特に好ましく、得られる液晶素子の駆動電圧を下げる観点から、上限値が２０質量％以下であることが好ましく、１５質量％以下であることがより好ましく、１２質量％以下であることがさらに好ましく、１０質量％以下であることが特に好ましい。なお、以上詳述した一般式（１）で表される重合性化合物は、第一の成分として、一種のみ用いてもよいし、二種以上を併用してもよい。
（第三の成分  重合性化合物）
本発明では、重合性の成分として前記第一の成分に加え、目的とする性能に応じて第三の成分を使用することができる。
【００４０】
この場合、本発明に係る光散乱型液晶素子用液晶組成物１００質量％における、第一の成分と第三の成分との合計質量は、ポリマーネットワークを形成する観点から、２質量％以上であることが好ましく、３質量％以上であることがより好ましく、４質量％以上であることがさらに好ましく、５質量％以上であることが特に好ましく、一方、液晶素子の駆動電圧や光散乱性の観点から、２０質量％以下であることが好ましく、１５質量％以下であることがより好ましく、１２質量％以下であることがさらに好ましく、１０質量％以下であることが特に好ましい。
【００４１】
また、第一の成分と第三の成分との合計質量に対する第一の成分の割合は、電圧無印加時の透明性を高めてコントラストが一層向上する点から、１０質量％以上であることが好ましく、１５質量％以上であることがより好ましく、２０質量％以上であることがさらに好ましく、２５質量％以上であることがさらにまた好ましく、４０質量％以上であることが特に好ましく、リバースモードの光散乱性をより高める点、或いは、駆動電圧の低減の観点から、９５質量％以下であることがより好ましく、９０質量％以下であることがさらに好ましく、８５質量％以下であることが特に好ましい。
【００４２】
本発明に係る光散乱型液晶素子用液晶組成物は、第三の成分としては、具体的には、下記一般式（２−ｉｉ）で表される重合性化合物を用いることが、駆動電圧の低減できる点から好ましい。
【００４３】
【化１０】
0006828850.tif 000011
【００４４】
式中、Ｐｉｉ１は重合性官能基を表し、具体的には、重合性基を表し、下記式（Ｐ−１）〜式（Ｐ−２０）
【００４５】
【化１１】
0006828850.tif 000012
【００４６】
から選択される重合性基が好ましく、これらの重合性基のうち、重合性および保存安定性を高める観点から、式（Ｐ−１）、式（Ｐ−２）、式（Ｐ−７）、式（Ｐ−１２）、又は式（Ｐ−１３）が好ましく、式（Ｐ−１）、式（Ｐ−７）、式（Ｐ−１２）がより好ましい。
【００４７】
Ｒｉｉ１は単結合又は炭素原子数１〜９のアルキレン基を表すが、該アルキレン基中の１つ又は２つ以上の−ＣＨ２−は、酸素原子が直接隣接しないようにそれぞれ独立して−Ｏ−、−ＣＯ−、−ＣＯＯ−又は−ＯＣＯ−で置換されていてもよく、該アルキレン基中に存在する１つ又は２つ以上の水素原子は、それぞれ独立してフッ素原子で置換されていてもよい。
【００４８】
Ｒｉｉ１は炭素原子数１〜６のアルキレン基であることが好ましく、炭素原子数１〜３のアルキレン基であることがより好ましい。
【００４９】
一般式（２−ｉｉ）中、Ｒｉｉ２及びＲｉｉ３はそれぞれ独立して、１つ若しくは２つ以上の隣接しない−ＣＨ２−が−Ｏ−で置換されていてもよく、１つ若しくは２つ以上の水素原子がそれぞれ独立してＰｉｉ２で置換されていてもよい炭素原子数１〜２１のアルキル基を表すことが好ましく、１つ若しくは２つ以上の水素原子がそれぞれ独立してＰｉｉ２で置換されていてもよい炭素原子数３〜１６のアルキル基を表すことがより好ましく、１つ若しくは２つ以上の水素原子がそれぞれ独立してＰｉｉ２で置換されていてもよい炭素原子数５〜１４のアルキル基を表すことがさらに好ましく、炭素原子数６〜１２のアルキル基を表すことが特に結晶性を抑制できる点から好ましい。ここでＰｉｉ２は炭素原子数１〜６のアルキル基を表す。
【００５０】
また、Ｒｉｉ２及びＲｉｉ３はそれぞれ独立して、水素原子、又は炭素原子数１〜２１のアルキル基を表すが、該アルキル基中の１つ又は２つ以上の−ＣＨ２−は、酸素原子が直接隣接しないようにそれぞれ独立して−Ｏ−、−ＣＯ−、 −ＣＯＯ−又は−ＯＣＯ−で置換されていてもよく、該アルキル基中に存在する１つ又は２つ以上の水素原子は、それぞれ独立してＰｉｉ２、フッ素原子、炭素原子数１〜８のアルキル基、炭素原子数１〜８のハロゲン化アルキル基で置換されていてもよい。
【００５１】
一般式（２−ｉｉ）中、Ｒｉｉ１、Ｒｉｉ２及びＲｉｉ３それぞれに含まれる炭素原子数の総和は、３〜３０であることが好ましく、４〜２８であることがより好ましく、５〜２６であることがさらに好ましく、６〜２４であることがさらに好ましく、１２〜２４であることが特に好ましい。
【００５２】
一般式（２−ｉｉ）で表される化合物としては、例えば、エチル（メタ）アクリレート、２−ヒドロキシエチルアクリレート、プロピル（メタ）アクリレート、ブチル（メタ）アクリレート、イソブチル（メタ）アクリレート、オクチル（メタ）アクリレート、ドデシル（メタ）アクリレート、ステアリル（メタ）アクリレート、等の直鎖状アルキル鎖を有するモノ（メタ）アクリレート、あるいは、下記の構造で表される分岐状アルキル鎖を有するモノ（メタ）アクリレートが挙げられる。
【００５３】
【化１２】
0006828850.tif 000013
【００５４】
また、一般式（２−ｉｉ）で表される化合物としては、一般式（２−ｉｉ）中のＲｉｉ１が直鎖状又は分岐状のエーテル鎖の構造を有するアクリレートが挙げられる。エーテル鎖の構造を有するアクリレートとしては、下記の構造で表される化合物が好ましい。
【００５５】
【化１３】
0006828850.tif 000014
【００５６】
（式中ｑは１〜１０の整数を表す）
これらのなかでも特に電圧無印加時の透明性を良好に維持しつつ、駆動電圧を低減効果が顕著なものとなる点から分岐状アルキル鎖を有するモノ（メタ）アクリレートを用いることが好ましい。
【００５７】
ここで、第一の成分を含む重合性成分の合計量１００質量％に対する、一般式（２−ｉｉ）で表される重合性化合物の含有量は、本発明の光散乱型液晶素子用液晶組成物に用いる重合性化合物の合計量１００質量％に対し、低電圧化の観点から、５質量％以上であること、１０質量％以上であること、１５質量％以上であること、２０質量％以上であること、２５質量％以上であることがより好ましく、ポリマーネットワークの強度を維持する観点から、６０質量％以下であること、５５質量％以下であることがさらに好ましい。
【００５８】
また、本発明では、第三の成分として前記一般式（２−ｉｉ）で表される重合性化合物に代えて、或いは、前記一般式（２−ｉｉ）で表される重合性化合物と共に、下記一般式（３−ｉ）で表される重合性化合物を用いることが好ましい。
【００５９】
【化１４】
0006828850.tif 000015
【００６０】
（式中、Ｙ１、及びＹ２は水素原子、又はメチル基を表し、
Ｘ１は直鎖、または分岐の炭素原子数４〜８０のアルキレンを表し、該アルキレンの任意の炭素原子は、酸素原子が直接隣接しないように、−Ｏ−、−ＣＨ＝ＣＨ−、−ＣＯ−、−Ｃ≡Ｃ−、−ＯＣＯ−、−ＣＯＯ−、又はＯＨで置換されてよい。）
ここで、一般式（３−ｉ）中、Ｘ１は直鎖、または分岐のアルキレンは、炭素原子数６〜８０の範囲のものであるが、炭素原子数は７〜７０の範囲であることが好ましく、中でも８〜６０の範囲であることが好ましく、特に９〜５０の範囲であることが駆動電圧低下の点から好ましい。
【００６１】
また、一般式（３−ｉ）中のＸ１は、炭素原子数６〜８０のアルキレン中にアルキリデン基を有するものが駆動電圧の低下の点から好ましい。ここでアルキリデン基としては、エチリデン基、２，２−プロピリデン基であることが好ましい。
【００６２】
かかるＸ１は、更に具体的には、下記構造式（ｉ―１）又は構造式（ｉ―２）で表される構造部位を部分構造として、又は繰り返し単位として有することが好ましい。
【００６３】
【化１５】
0006828850.tif 000016
【００６４】
（構造式（ｉ―１）中、Ｙ３及びＹ４はそれぞれメチル基又は水素原子を表すが、少なくとも一方はメチル基であり、Ｙ５は単結合、メチレン基、１，３−プロピレン基を表す。また、破線は結合手を表す。）
【００６５】
【化１６】
0006828850.tif 000017
【００６６】
（構造式（ｉ―２）中、Ｙ３及びＹ４はそれぞれメチル基又は水素原子を表すが、少なくとも一方はメチル基であり、Ｙ５は単結合、メチレン基、１，３−プロピレン基を表す。また、破線は結合手を表す。）
上記した一般式（３−ｉ）で表される重合性化合物は、例えば、下記の構造のものが挙げられる。
【００６７】
【化１７】
0006828850.tif 000018
【００６８】
（式中、ｎ及びｍはｎ＋ｍが１〜１０、ｎ2は１〜１８、ｎ3及びｍ2はｎ3＋ｍ2が１〜１８となる値、ｎ４は１〜２３、ｎ５は１〜２３、ｎ６は４〜３０、ｎ７は２〜１０、ｎ８は２〜１０をそれぞれ表す。）
ここで第一の成分を含む重合性成分の合計量１００質量％に対する、一般式（３−ｉ）で表される重合性化合物の含有量は、本発明の光散乱型液晶素子用液晶組成物に用いる重合性化合物の合計量１００質量％に対し、低電圧化の観点から、５質量％以上であること、１０質量％以上であること、１５質量％以上であること、２０質量％以上であること、２５質量％以上であることがより好ましく、ポリマーネットワークの強度を維持する観点から、６０質量％以下であること、５５質量％以下であることがさらに好ましい。
【００６９】
本発明では、第三の成分として、前記一般式（２−ｉｉ）で表される重合性化合物、及び／又は前記一般式（３−ｉ）で表される重合性化合物を好ましく使用することができるが、本発明の効果を損なわない範囲で、それらの他の重合性化合物（以下、「その他の重合性化合物」と略記する）を併用してもよい。
【００７０】
かかるその他の重合性化合物としては、下記一般式（２）〜（８）で表される化合物が好ましい化合物として挙げられる（ただし、前記第一の成分、前記一般式（２−ｉｉ）で表される重合性化合物、及び前記一般式（３−ｉ）で表される重合性化合物を除く。）。
【００７１】
【化１８】
0006828850.tif 000019
【００７２】
上記式（２）〜（８）中、Ｐ１１〜Ｐ７４は、前記式（Ｐ−１）〜式（Ｐ−２０）から選択される重合性基を表すが、これらの重合性基のうち、重合性および保存安定性を高める観点から、式（Ｐ−１）、式（Ｐ−２）、式（Ｐ−７）、式（Ｐ−１２）、又は式（Ｐ−１３）が好ましく、式（Ｐ−１）、式（Ｐ−７）、式（Ｐ−１２）がより好ましい。
Ｘ１１〜Ｘ７２は各々独立して−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘ１１〜Ｘ７２が複数存在する場合それらは各々同一であっても異なっていても良く（ただし、各Ｐ−（Ｓ−Ｘ）−結合には−Ｏ−Ｏ−を含まない。）、特に単結合、-Ｏ-、-Ｓ-、-ＣＯ-、-ＣＯＯ-、-ＯＣＯ-から選択される基が好ましい。
【００７３】
Ｍ１１、Ｍ２１、Ｍ３１、Ｍ５１、Ｍ７１は、各々独立して、下記一般式（９−ａ）で表されるメソゲン基
0006828850.tif 000020
【００７４】
（一般式（９−ａ）中、Ａ９１、Ａ９２、Ａ９３は各々独立して少なくとも環構造を１つ以上有する２価の基であり、前記２価の基は１，２−シクロプロピレン基、１，３−シクロブチレン基、２，５−シクロペンチレン基、オクタヒドロ−４，７−メタノ−１Ｈ−インデン−１，５−ジイル基、オクタヒドロ−４，７−メタノ−１Ｈ−インデン−１，６−ジイル基、オクタヒドロ−４，７−メタノ−１Ｈ−インデン−２，５−ジイル基、トリシクロ［３．３．１．１３，７］−１，３−ジイル基、１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、１，４−ビシクロ（２，２，２）オクチレン基、デカヒドロナフタレン−２，６−ジイル基、ピリジン−２，５−ジイル基、ピリミジン−２，５−ジイル基、ピラジン−２，５−ジイル基、チオフェン−２，５−ジイル基−、１，２，３，４−テトラヒドロナフタレン−２，６−ジイル基、ナフチレン−１，４−ジイル基、ナフチレン−１，５−ジイル基、ナフチレン−１，６−ジイル基、ナフチレン−２，６−ジイル基、フェナントレン−２，７−ジイル基、９，１０−ジヒドロフェナントレン−２，７−ジイル基、ベンゾチアゾール基、１，２，３，４，４ａ，９，１０ａ−オクタヒドロフェナントレン−２，７−ジイル基、ベンゾ［１，２−ｂ：４，５−ｂ‘］ジチオフェン−２，６−ジイル基、ベンゾ［１，２−ｂ：４，５−ｂ‘］ジセレノフェン−２，６−ジイル基、［１］ベンゾチエノ［３，２−ｂ］チオフェン−２，７−ジイル基、［１］ベンゾセレノフェノ［３，２−ｂ］セレノフェン−２，７−ジイル基、又はフルオレン−２，７−ジイル基から選ばれる基を表すが、これらの基は無置換又は１つ以上のＬ１によって置換されても良いが、Ａ９１及び／又はＡ９２が複数現れる場合は各々同一であっても異なっていても良く、
Ｚ９１及びＺ９２は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ９１及び／又はＺ９２が複数現れる場合は各々同一であっても異なっていても良く、
ｊ９１及びｊ９２は、各々独立して０〜４を表すが、ｊ９１＋ｊ９２は１〜４の整数を表し、
Ｌ１はフッ素原子、塩素原子、臭素原子、ヨウ素原子、ペンタフルオロスルフラニル基、ニトロ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−、−Ｎ＝Ｎ−、−ＣＲ１＝Ｎ−Ｎ＝ＣＲ１−、又は−Ｃ≡Ｃ−によって置換されても良い炭素原子数１から２０の直鎖状、分岐状アルキル基を表すが、当該アルキル基中の任意の水素原子はフッ素原子に置換されても良い（なお、Ｒ１は水素原子、又は、炭素原子数１から２０のアルキル基を表すが、当該アルキル基は直鎖状であっても分岐状であっても良く、当該アルキル基中の任意の水素原子はフッ素原子に置換されても良く、当該アルキル基中の１個の−ＣＨ２−又は隣接していない２個以上の−ＣＨ２−は各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−又は−Ｃ≡Ｃ−によって置換されても良い。）。）を表す。
【００７５】
また、Ｍ４１は、前記Ａ９１、Ａ９２、Ａ９３として例示した環構造を有する３価の有機基であり、Ｍ６１は前記Ａ９１、Ａ９２、Ａ９３として例示した環構造を有する４価の有機基である。
【００７６】
前記一般式（２）〜一般式（８）中、Ｒ１１、Ｒ３１はそれぞれ水素原子、フッ素原子、塩素原子、臭素原子、ヨウ素原子、シアノ基、又は、炭素原子数１から２０のアルキル基を表すが、当該アルキル基は直鎖状であっても分岐状であっても良く、当該アルキル基中の任意の水素原子はフッ素原子に置換されても良く、当該アルキル基中の１個の−ＣＨ２−又は隣接していない２個以上の−ＣＨ２−は各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−又は−Ｃ≡Ｃ−によって置換されても良く、
ｍ１〜ｍ７、ｎ２〜ｎ７、ｌ４〜ｌ６、ｋ６は各々独立して０から５の整数を表す。）
前記一般式（２）〜一般式（８）中、Ｓ１１〜Ｓ７２は各々独立してスペーサー基を又は単結合を表し、前記Ｓ１１〜Ｓ７２で表されるスペーサー基は、炭素原子数１〜１８のアルキレン基を表し（該アルキレン基は１つ以上のハロゲン原子、ＣＮ基、炭素原子数１〜８のアルキル基、または重合性官能基を有する炭素原子数１〜８のアルキル基により置換されていても良く、この基中に存在する１つのＣＨ2基又は隣接していない２つ以上のＣＨ2基はそれぞれ相互に独立して、酸素原子が相互に直接結合しない形で、−Ｏ−、−Ｓ−、−ＮＨ−、−Ｎ（ＣＨ３）−、−ＣＯ−、−ＣＨ（ＯＨ）−、ＣＨ（ＣＯＯＨ）、−ＣＯＯ−、−ＯＣＯ−、−ＯＣＯＯ−、−ＳＣＯ−、−ＣＯＳ−又は−Ｃ≡Ｃ−により置き換えられていても良い。これらのスペーサー基のうち、配向性の観点から、炭素原子数２〜８の直鎖アルキレン基、フッ素原子で置換された炭素数２〜６のアルキレン基、アルキレン基の一部が−Ｏ−で置き換えられた炭素原子数５〜１４のアルキレン基が好ましい。また、Ｓ１１〜Ｓ７２が複数存在する場合それらは各々同一であっても異なっていても良い。
【００７７】
前記一般式（２）〜一般式（８）中、ｍ１〜ｍ７、ｎ２〜ｎ７、ｌ４〜ｌ６、ｋ６は各々独立して０から５の整数を表し、ｍ１〜ｍ７、ｎ２〜ｎ７、ｌ４〜ｌ６、ｋ６は各々独立して０または１が好ましい。
【００７８】
前記一般式（２）で表される重合性化合物は、具体的には、下記の式（２−１）から式（２−３９）で表される重合性化合物が好ましい。
【００７９】
【化１９】
0006828850.tif 000021
【００８０】
【化２０】
0006828850.tif 000022
【００８１】
【化２１】
0006828850.tif 000023
【００８２】
【化２２】
0006828850.tif 000024
【００８３】
【化２３】
0006828850.tif 000025
【００８４】
上記式（２−１）〜式（２−３９）において、ｎ、ｍは、各々独立して１〜１０の整数数を表し、Ｒ１、Ｒ２及びＲ３は、各々独立して水素原子、ハロゲン原子、炭素数１〜６のアルキル基、炭素数１〜６のアルコキシ基、シアノ基を示す。これらの基が炭素数１〜６のアルキル基、あるいは炭素数１〜６のアルコキシ基の場合、全部が未置換であるか、あるいは１つまたは２つ以上のハロゲン原子により置換されていてもよい。
【００８５】
一般式（２）で表される重合性化合物の含有量は、本発明の光散乱型液晶素子用液晶組成物に用いる重合性化合物の合計量１００質量％に対し、低電圧化の観点から、１質量％以上であることが好ましく、５質量％以上であることがより好ましく、ポリマーネットワークの強度を維持する観点から、５０質量％以下であること、４０質量％以下であること、３０質量％以下であること、２５質量％以下であることが特に好ましい。
【００８６】
前記一般式（３）で表される重合性化合物としては、下記の式（３−１）から式（３−５３）で表される重合性化合物が好ましい。
【００８７】
【化２４】
0006828850.tif 000026
【００８８】
【化２５】
0006828850.tif 000027
【００８９】
【化２６】
0006828850.tif 000028
【００９０】
【化２７】
0006828850.tif 000029
【００９１】
【化２８】
0006828850.tif 000030
【００９２】
【化２９】
0006828850.tif 000031
【００９３】
【化３０】
0006828850.tif 000032
【００９４】
【化３１】
0006828850.tif 000033
【００９５】
【化３２】
0006828850.tif 000034
【００９６】
【化３３】
0006828850.tif 000035
【００９７】
【化３４】
0006828850.tif 000036
【００９８】
上記式（３−１）〜式（３−５３）において、ｎ、ｍは、各々独立して１〜１０の整数数を表し、Ｒは、各々独立して水素原子、ハロゲン原子、炭素数１〜６のアルキル基、炭素数１〜６のアルコキシ基、シアノ基を示す。これらの基が炭素数１〜６のアルキル基、あるいは炭素数１〜６のアルコキシ基の場合、全部が未置換であるか、あるいは１つまたは２つ以上のハロゲン原子により置換されていてもよい。
【００９９】
一般式（３）で表される重合性化合物の含有量は、本発明の光散乱型液晶素子用液晶組成物に用いる重合性化合物の合計量１００質量％に対し、低電圧化の観点から、１質量％以上であることが好ましく、５質量％以上であることがより好ましく、ポリマーネットワークの強度を維持する観点から、５０質量％以下であること、４０質量％以下であること、３０質量％以下であること、２５質量％以下であることが特に好ましい。
【０１００】
上記一般式（４）で表される化合物として具体的には、下記の式（４−１）から式（４−９）で表される化合物が、ポリマーネットワーク形成に寄与するのみならず、ポリイミド配向膜不要とする自立配向剤として機能させることができる点から好ましい。
【０１０１】
【化３５】
0006828850.tif 000037
【０１０２】
【化３６】
0006828850.tif 000038
【０１０３】
【化３７】
0006828850.tif 000039
【０１０４】
一般式（４）で表される重合性化合物の含有量は、本発明の光散乱型液晶素子用液晶組成物に用いる重合性化合物の合計量１００質量％に対し、垂直配向膜を使用せず、垂直配向性を示すPIレスモノマーとして利用する観点から、下限値が０．２質量％以上であることが好ましく、０．５質量％以上であることがより好ましく、２質量％以上であることがさらに好ましく、５質量％以上であることが特に好ましく、基板表面上に多くのポリマーが集積しない観点から、上限値が１５質量％以下であることが好ましく、１０質量％以下であることがより好ましく、８質量％以下であることが特に好ましい。
【０１０５】
上記一般式（５）で表される化合物として具体的には、トリメチロールプロパントリ（メタ）アクリレート、エトキシ化イソシアヌル酸トリアクリレート、ペンタエリスリトールトリ（メタ）アクリレート、ε−カプロラクトン変性トリス−（２−アクリロイルオキシエチル）イソシアヌレート、等のトリ（メタ）アクリレート、あるいは、下記の式（５−１）から式（５−２３）で表される化合物が好ましい。
【０１０６】
【化３８】
0006828850.tif 000040
【０１０７】
【化３９】
0006828850.tif 000041
【０１０８】
【化４０】
0006828850.tif 000042
【０１０９】
【化４１】
0006828850.tif 000043
【０１１０】
【化４２】
0006828850.tif 000044
【０１１１】
【化４３】
0006828850.tif 000045
【０１１２】
上記式（５−１）〜式（５−２３）において、ｎ、ｍは、各々独立して１〜１０の整数数を表し、Ｒは、各々独立して水素原子、ハロゲン原子、炭素数１〜６のアルキル基、炭素数１〜６のアルコキシ基、シアノ基を示す。これらの基が炭素数１〜６のアルキル基、あるいは炭素数１〜６のアルコキシ基の場合、全部が未置換であるか、あるいは１つまたは２つ以上のハロゲン原子により置換されていてもよい。
上記一般式（６）で表される化合物として具体的には、下記の式（６−１）から式（６−１１）で表される化合物が好ましい。
【０１１３】
【化４４】
0006828850.tif 000046
【０１１４】
【化４５】
0006828850.tif 000047
【０１１５】
【化４６】
0006828850.tif 000048
【０１１６】
上記式（６−１）〜式（６−１１）において、ｎは、各々独立して１〜１０の整数数を表し、Ｒは、各々独立して水素原子、ハロゲン原子、炭素数１〜６のアルキル基、炭素数１〜６のアルコキシ基、シアノ基を示す。これらの基が炭素数１〜６のアルキル基、あるいは炭素数１〜６のアルコキシ基の場合、全部が未置換であるか、あるいは１つまたは２つ以上のハロゲン原子により置換されていてもよい。
【０１１７】
上記一般式（７）で表される化合物として具体的には、ペンタエリスリトールテトラ（メタ）アクリレート、ジトリメチロールプロパンテトラ（メタ）アクリレート、等のテトラ（メタ）アクリレート、あるいは、下記の式（７−１）から式（７−１４）で表される化合物が好ましい。
【０１１８】
【化４７】
0006828850.tif 000049
【０１１９】
【化４８】
0006828850.tif 000050
【０１２０】
【化４９】
0006828850.tif 000051
【０１２１】
【化５０】
0006828850.tif 000052
【０１２２】
【化５１】
0006828850.tif 000053
【０１２３】
上記式（７−１）〜式（７−１４）において、ｎ、ｍ、ｌ、ｋは、各々独立して１〜１０の整数数を表し、Ｒは、各々独立して水素原子、ハロゲン原子、炭素数１〜６のアルキル基、炭素数１〜６のアルコキシ基、シアノ基を示す。これらの基が炭素数１〜６のアルキル基、あるいは炭素数１〜６のアルコキシ基の場合、全部が未置換であるか、あるいは１つまたは２つ以上のハロゲン原子により置換されていてもよい。
【０１２４】
上記一般式（８）で表される化合物として具体的には、下記の式（８−１）から式（８−１０）で表される化合物が好ましい。
【０１２５】
【化５２】
0006828850.tif 000054
【０１２６】
【化５３】
0006828850.tif 000055
【０１２７】
【化５４】
0006828850.tif 000056
【０１２８】
【化５５】
0006828850.tif 000057
【０１２９】
上記式（８−１）〜式（８−１０）において、Ｒは、各々独立して水素原子、ハロゲン原子、炭素数１〜６のアルキル基、炭素数１〜６のアルコキシ基、シアノ基を示す。これらの基が炭素数１〜６のアルキル基、あるいは炭素数１〜６のアルコキシ基の場合、全部が未置換であるか、あるいは１つまたは２つ以上のハロゲン原子により置換されていてもよい。
【０１３０】
上記した一般式（５）〜（８）で表される重合性化合物の含有量は、本発明の光散乱型液晶素子用液晶組成物に用いる重合性化合物の合計量１００質量％に対し、ポリマーネットワークの架橋密度を高める観点から、１質量％以上であることが好ましく、３質量％以上であることがさらに好ましく、５質量％以上であることが特に好ましく、一方、架橋密度が高まりすぎることで駆動電圧が高くなり過ぎない観点から、２０質量％以下であることが好ましく、１５質量％以下であることがより好ましく、１０質量％以下であることが特に好ましい。
【０１３１】
本発明に係る光散乱型液晶素子用液晶組成物には、上記一般式（１）〜一般式（８）で表される重合性化合物と共に、基材との密着性を改善する基、例えば、ヒドロキシル基、チオール基、アミド基、アミノ基、リン酸基などの極性基を有する重合性化合物等のその他の重合性化合物を併用しても良い。
【０１３２】
本発明の光散乱型液晶素子用液晶組成物に用いる重合性化合物の含有量の総量は、本発明の光散乱型液晶素子用液晶組成物１００質量％に対し、１質量％以上であることが好ましく、３質量％以上であることがさらに好ましく、５質量％以上であることが特に好ましく、一方、架橋密度が高まりすぎることで駆動電圧が高くなり過ぎない観点から、５０質量％以下であることが好ましく、４０質量％以下であることが好ましく、３０質量％以下であることが好ましく、２０質量％以下であることが好ましく、１５質量％以下であることがより好ましく、１０質量％以下であることが特に好ましい。
【０１３３】
なお、本発明においては、前記した通り、以上詳述した第三の成分の中でも特に、前記一般式（２−ｉｉ）で表される重合性化合物、及び前記一般式（３−ｉ）で表される重合性化合物を用いることが駆動電圧の低減効果の点から好ましく、特に一般式（２−ｉｉ）で表される重合性化合物を用いることが好ましい。
（負の誘電率異方性を有する化合物）
本発明に係る光散乱型液晶素子用液晶組成物には、第二成分として負の誘電率異方性を有する化合物を含有する。より具体的には、本発明に係る光散乱型液晶素子用液晶組成物には、下記一般式（Ｎ−１）で表される化合物を１種又は２種以上含有することが好ましい。
【０１３４】
本発明に係る光散乱型液晶素子用液晶組成物は、少なくとも一般式（Ｎ−１）で表される化合物を含むものであればよく、他の成分は限定されない。例えば、一般式（Ｎ−１）で表される液晶化合物と共に、以下に示す液晶化合物群を任意に組み合わせて構成することができる。なお、以下特に断らない限り、単に組成物という時は液晶組成物を指す。
【０１３５】
本発明に係る光散乱型液晶素子用液晶組成物は、１種類又は２種類以上の一般式（Ｎ−１）で表される液晶化合物と共に、一般式（Ｎ−２）又は一般式（Ｎ−３）で表される液晶化合物を、１種類又は２種類以上含有してもよい。これら液晶化合物は誘電的に負の化合物（誘電率異方性の符号が負で、その絶対値が２より大きい）に該当する。
【０１３６】
【化５６】
0006828850.tif 000058
【０１３７】
（式中、ＲＮ１１、ＲＮ１２、ＲＮ２１、ＲＮ２２、ＲＮ３１及びＲＮ３２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＮ１１、ＡＮ１２、ＡＮ２１、ＡＮ２２、ＡＮ３１及びＡＮ３２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
（ｄ）  １，４−シクロヘキセニレン基
からなる群より選ばれる基を表し、上記の基（ａ）、基（ｂ）、基（ｃ）及び基（ｄ）はそれぞれ独立してシアノ基、フッ素原子又は塩素原子で置換されていても良く、
ＺＮ１１、ＺＮ１２、ＺＮ２１、ＺＮ２２、ＺＮ３１及びＺＮ３２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＸＮ２１は水素原子又はフッ素原子を表し、
ＴＮ３１は−ＣＨ２−又は酸素原子を表し、
ｎＮ１１、ｎＮ１２、ｎＮ２１、ｎＮ２２、ｎＮ３１及びｎＮ３２はそれぞれ独立して０〜３の整数を表すが、ｎＮ１１＋ｎＮ１２、ｎＮ２１＋ｎＮ２２及びｎＮ３１＋ｎＮ３２はそれぞれ独立して１、２又は３であり、ＡＮ１１〜ＡＮ３２、ＺＮ１１〜ＺＮ３２が複数存在する場合は、それらは同一であっても異なっていても良い。ただし、一般式（ｉ）で表される化合物を除く。）
一般式（Ｎ−１）、（Ｎ−２）及び（Ｎ−３）で表される化合物は、誘電率異方性が負でその絶対値が２よりも大きな化合物であることが好ましい。
【０１３８】
一般式（Ｎ−１）、（Ｎ−２）及び（Ｎ−３）中、ＲＮ１１、ＲＮ１２、ＲＮ２１、ＲＮ２２、ＲＮ３１及びＲＮ３２はそれぞれ独立して、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましく、炭素原子数１〜５のアルキル基又は炭素原子数２〜５のアルケニル基が更に好ましく、炭素原子数２〜５のアルキル基又は炭素原子数２〜３のアルケニル基が更に好ましく、炭素原子数３のアルケニル基（プロペニル基）が特に好ましい。
【０１３９】
また、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【０１４０】
アルケニル基としては、式（Ｒ１）から式（Ｒ５）のいずれかで表される基から選ばれることが好ましい。（各式中の黒点は環構造中の炭素原子を表す。）
【０１４１】
【化５７】
0006828850.tif 000059
【０１４２】
ＡＮ１１、ＡＮ１２、ＡＮ２１、ＡＮ２２、ＡＮ３１及びＡＮ３２はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【０１４３】
【化５８】
0006828850.tif 000060
【０１４４】
トランス−１，４−シクロへキシレン基、１，４−シクロヘキセニレン基又は１，４−フェニレン基を表すことがより好ましい。
【０１４５】
ＺＮ１１、ＺＮ１２、ＺＮ２１、ＺＮ２２、ＺＮ３１及びＺＮ３２はそれぞれ独立して−ＣＨ２Ｏ−、−ＣＦ２Ｏ−、−ＣＨ２ＣＨ２−、−ＣＦ２ＣＦ２−又は単結合を表すことが好ましく、−ＣＨ２Ｏ−、−ＣＨ２ＣＨ２−又は単結合が更に好ましく、−ＣＨ２Ｏ−又は単結合が特に好ましい。ＸＮ２１はフッ素原子が好ましい。ＴＮ３１は酸素原子が好ましい。
【０１４６】
ｎＮ１１＋ｎＮ１２、ｎＮ２１＋ｎＮ２２及びｎＮ３１＋ｎＮ３２は１又は２が好ましく、ｎＮ１１が１でありｎＮ１２が０である組み合わせ、ｎＮ１１が２でありｎＮ１２が０である組み合わせ、ｎＮ１１が１でありｎＮ１２が１である組み合わせ、ｎＮ１１が２でありｎＮ１２が１である組み合わせ、ｎＮ２１が１でありｎＮ２２が０である組み合わせ、ｎＮ２１が２でありｎＮ２２が０である組み合わせ、ｎＮ３１が１でありｎＮ３２が０である組み合わせ、ｎＮ３１が２でありｎＮ３２が０である組み合わせ、が好ましい。
【０１４７】
本発明の液晶素子の透明性を高める観点から、組成物は一般式（Ｎ−２）又は一般式（Ｎ−３）で表される化合物は含有しないことが好ましい。
【０１４８】
本発明に係る光散乱型液晶素子用液晶組成物に含まれる非重合性液晶化合物の総量に対しての式（Ｎ−１）で表される液晶化合物の好ましい含有量の下限値は３０質量％であり、上限値は９５質量％である。より好ましい含有量の下限値は４５％であり、上限値は８０質量％である。
【０１４９】
本発明に係る光散乱型液晶素子用液晶組成物に含まれる非重合性液晶化合物の総量に対しての式（Ｎ−２）で表される液晶化合物の好ましい含有量は、０質量％である。ただし、透明性などの本願発明の目的を阻害しない限り、該含有量の下限値は、１質量％であり、１０質量％であり、２０質量％であってもよい。該含有量の上限値は、３５質量％であり、２５質量％であり、２０質量％であってよい。
【０１５０】
本発明に係る光散乱型液晶素子用液晶組成物に含まれる非重合性液晶化合物の組成物の総量に対しての式（Ｎ−３）で表される液晶化合物の好ましい含有は、０質量％である。ただし、透明性などの本願発明の目的を阻害しない限り、該含有量の下限値は、１％であり、１０質量％であり、２０質量％であってもよい。該含有量の上限値は、３５質量％であり、２５質量％であり、２０質量％であってよい。
【０１５１】
本発明に係る光散乱型液晶素子用液晶組成物の粘度を低く保ち、応答速度が速い組成物が必要な場合は上記の下限値が低く上限値が低いことが好ましい。さらに、  本発明に係る光散乱型液晶素子用液晶組成物のＴＮＩを高く保ち、温度安定性の良い組成物が必要な場合は上記の下限値が低く上限値が低いことが好ましい。また、駆動電圧を低く保つために誘電率異方性を大きくしたいときは、上記の下限値を高く上限値が高いことが好ましい。
【０１５２】
一般式（Ｎ−１）で表される化合物として、下記の一般式（Ｎ−１ａ）〜（Ｎ−１ｇ）で表される化合物群を挙げることができる。
【０１５３】
【化５９】
0006828850.tif 000061
【０１５４】
（式中、ＲＮ１１及びＲＮ１２は一般式（Ｎ−１）におけるＲＮ１１及びＲＮ１２と同じ意味を表し、ｎＮａ１１は０又は１を表し、ｎＮｂ１１は１又は２を表し、ｎＮｃ１１は０又は１を表し、ｎＮｄ１１は１又は２を表し、ｎＮｅ１１は１又は２を表し、ｎＮｆ１１は１又は２を表し、ｎＮｇ１１は１又は２を表し、ＡＮｅ１１はトランス−１，４−シクロへキシレン基又は１，４−フェニレン基を表し、ＡＮｇ１１はトランス−１，４−シクロへキシレン基、１，４−シクロヘキセニレン基又は１，４−フェニレン基を表すが少なくとも１つは１，４−シクロヘキセニレン基を表し、ＺＮｅ １１は単結合又はエチレンを表すが少なくとも１つはエチレンを表す。）
より具体的には、一般式（Ｎ−１）で表される化合物は一般式（Ｎ−１−１）〜（Ｎ−１−５）、（Ｎ−１−１０）〜（Ｎ−１−１８）、（Ｎ−１−２０）〜（Ｎ−１−２１）で表される化合物群から選ばれる化合物であることが好ましい。
【０１５５】
一般式（Ｎ−１−１）で表される化合物は下記の化合物である。
【０１５６】
【化６０】
0006828850.tif 000062
【０１５７】
（式中、ＲＮ１１１及びＲＮ１１２はそれぞれ独立して、一般式（Ｎ−１）におけるＲＮ１１及びＲＮ１２と同じ意味を表す。）
ＲＮ１１１は炭素原子数１〜５のアルキル基又は炭素原子数２〜５のアルケニル基が好ましく、プロピル基、ペンチル基又はビニル基が好ましい。ＲＮ１１２は炭素原子数１〜５のアルキル基、炭素原子数４〜５のアルケニル基又は炭素原子数１〜４のアルコキシ基が好ましく、エトキシ基又はブトキシ基が好ましい。
【０１５８】
一般式（Ｎ−１−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１５９】
Δεの改善を重視する場合には含有量を高めに設定することが好ましく、低温での溶解性を重視する場合は含有量を多めに設定すると効果が高く、ＴＮＩを重視する場合は含有量を少なめに設定すると効果が高い。さらに、滴下痕や焼き付き特性を改良する場合は、含有量の範囲を中間に設定することが好ましい。
【０１６０】
本発明に係る光散乱型液晶素子用液晶組成物に含まれる非重合性液晶化合物の総量に対しての、式（Ｎ−１−１）で表される化合物の、好ましい含有量の下限値は０％であり、上限値は２５％である。より好ましい含有量の下限値は０％であり、上限値は１５％である。
【０１６１】
さらに、一般式（Ｎ−１−１）で表される化合物は、式（Ｎ−１−１．１）から式（Ｎ−１−１．２３）で表される化合物群から選ばれる化合物であることが好ましく、式（Ｎ−１−１．１）〜（Ｎ−１−１．４）で表される化合物であることが好ましく、式（Ｎ−１−１．１）及び式（Ｎ−１−１．３）で表される化合物が好ましい。
【０１６２】
【化６１】
0006828850.tif 000063
【０１６３】
式（Ｎ−１−１．１）〜（Ｎ−１−１．２２）で表される化合物は単独で使用することも、組み合わせて使用することも可能である。
【０１６４】
一般式（Ｎ−１−２）で表される化合物は下記の化合物である。
【０１６５】
【化６２】
0006828850.tif 000064
【０１６６】
（式中、ＲＮ１２１及びＲＮ１２２はそれぞれ独立して、一般式（Ｎ−１）におけるＲＮ１１及びＲＮ１２と同じ意味を表す。）
ＲＮ１２１は炭素原子数１〜５のアルキル基又は炭素原子数２〜５のアルケニル基が好ましく、エチル基、プロピル基、ブチル基又はペンチル基が好ましい。ＲＮ１２２は炭素原子数１〜５のアルキル基、炭素原子数４〜５のアルケニル基又は炭素原子数１〜４のアルコキシ基が好ましく、メチル基、プロピル基、メトキシ基、エトキシ基又はプロポキシ基が好ましい。
【０１６７】
一般式（Ｎ−１−２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１６８】
Δεの改善を重視する場合には含有量を高めに設定することが好ましく、低温での溶解性を重視する場合は含有量を少なめに設定すると効果が高く、ＴＮＩを重視する場合は含有量を多めに設定すると効果が高い。さらに、滴下痕や焼き付き特性を改良する場合は、含有量の範囲を中間に設定することが好ましい。
【０１６９】
本発明に係る光散乱型液晶素子用液晶組成物に含まれる非重合性液晶化合物の総量に対しての、式（Ｎ−１−２）で表される化合物の、好ましい含有量の下限値は０質量％であり、上限値は３０質量％である。より好ましい含有量の下限値は０質量％であり、上限値は２０質量％である。
【０１７０】
さらに、一般式（Ｎ−１−２）で表される化合物は、式（Ｎ−１−２．１）から式（Ｎ−１−２．２２）で表される化合物群から選ばれる化合物であることが好ましく、式（Ｎ−１−２．３）から式（Ｎ−１−２．７）、式（Ｎ−１−２．１０）、式（Ｎ−１−２．１１）、式（Ｎ−１−２．１３）及び式（Ｎ−１−２．２０）で表される化合物であることが好ましく、Δεの改良を重視する場合には式（Ｎ−１−２．３）から式（Ｎ−１−２．７）で表される化合物が好ましく、ＴＮＩの改良を重視する場合には式（Ｎ−１−２．１０）、式（Ｎ−１−２．１１）及び式（Ｎ−１−２．１３）で表される化合物であることが好ましく、応答速度の改良を重視する場合には式（Ｎ−１−２．２０）で表される化合物であることが好ましい。
【０１７１】
【化６３】
0006828850.tif 000065
【０１７２】
式（Ｎ−１−２．１）から式（Ｎ−１−２．２２）で表される化合物は単独で使用することも、組み合わせて使用することも可能である。
【０１７３】
一般式（Ｎ−１−３）で表される化合物は下記の化合物である。
【０１７４】
【化６４】
0006828850.tif 000066
【０１７５】
（式中、ＲＮ１３１及びＲＮ１３２はそれぞれ独立して、一般式（Ｎ−１）におけるＲＮ１１及びＲＮ１２と同じ意味を表す。）
ＲＮ１３１は炭素原子数１〜５のアルキル基又は炭素原子数２〜５のアルケニル基が好ましく、エチル基、プロピル基又はブチル基が好ましい。ＲＮ１３２は炭素原子数１〜５のアルキル基、炭素原子数３〜５のアルケニル基又は炭素原子数１〜４のアルコキシ基が好ましく、１−プロペニル基、エトキシ基、プロポキシ基又はブトキシ基が好ましい。
【０１７６】
一般式（Ｎ−１−３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１７７】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０１７８】
本発明に係る光散乱型液晶素子用液晶組成物に含まれる非重合性液晶化合物の総量に対しての、式（Ｎ−１−３）で表される化合物の、好ましい含有量の下限値は５質量％であり、上限値は５０質量％である。より好ましい含有量の下限値は１０質量％であり、上限値は３５質量％である。
【０１７９】
さらに、一般式（Ｎ−１−３）で表される化合物は、式（Ｎ−１−３．１）から式（Ｎ−１−３．２１）で表される化合物群から選ばれる化合物であることが好ましく、式（Ｎ−１−３．１）〜（Ｎ−１−３．７）及び式（Ｎ−１−３．２１）で表される化合物であることが好ましく、式（Ｎ−１−３．１）、式（Ｎ−１−３．２）、式（Ｎ−１−３．３）、式（Ｎ−１−３．４）及び式（Ｎ−１−３．６）で表される化合物が好ましい。
【０１８０】
【化６５】
0006828850.tif 000067
【０１８１】
式（Ｎ−１−３．１）〜式（Ｎ−１−３．４）、式（Ｎ−１−３．６）及び式（Ｎ−１−３．２１）で表される化合物は単独で使用することも、組み合わせて使用することも可能であるが、式（Ｎ−１−３．１）及び式（Ｎ−１−３．２）の組み合わせ、式（Ｎ−１−３．３）、式（Ｎ−１−３．４）及び式（Ｎ−１−３．６）から選ばれる２種又は３種の組み合わせが好ましい。
【０１８２】
一般式（Ｎ−１−４）で表される化合物は下記の化合物である。
【０１８３】
【化６６】
0006828850.tif 000068
【０１８４】
（式中、ＲＮ１４１及びＲＮ１４２はそれぞれ独立して、一般式（Ｎ−１）におけるＲＮ１１及びＲＮ１２と同じ意味を表す。）
ＲＮ１４１及びＲＮ１４２はそれぞれ独立して、炭素原子数１〜５のアルキル基、炭素原子数４〜５のアルケニル基又は炭素原子数１〜４のアルコキシ基が好ましく、メチル基、プロピル基、エトキシ基又はブトキシ基が好ましい。
【０１８５】
一般式（Ｎ−１−４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１８６】
Δεの改善を重視する場合には含有量を高めに設定することが好ましく、低温での溶解性を重視する場合は含有量を多めに設定すると効果が高く、ＴＮＩを重視する場合は含有量を少なめに設定すると効果が高い。さらに、滴下痕や焼き付き特性を改良する場合は、含有量の範囲を中間に設定することが好ましい。
【０１８７】
本発明に係る光散乱型液晶素子用液晶組成物に含まれる非重合性液晶化合物の総量に対しての、式（Ｎ−１−４）で表される化合物の、好ましい含有量の下限値は０質量％であり、上限値は２５質量％である。より好ましい含有量の下限値は０質量％であり、上限値は１５質量％である。
【０１８８】
さらに、一般式（Ｎ−１−４）で表される化合物は、式（Ｎ−１−４．１）から式（Ｎ−１−４．１４）で表される化合物群から選ばれる化合物であることが好ましく、式（Ｎ−１−４．１）〜（Ｎ−１−４．４）で表される化合物であることが好ましく、式（Ｎ−１−４．１）、式（Ｎ−１−４．２）及び式（Ｎ−１−４．４）で表される化合物が好ましい。
【０１８９】
【化６７】
0006828850.tif 000069
【０１９０】
式（Ｎ−１−４．１）〜（Ｎ−１−４．１４）で表される化合物は単独で使用することも、組み合わせて使用することも可能である。
【０１９１】
一般式（Ｎ−１−５）で表される化合物は下記の化合物である。
【０１９２】
【化６８】
0006828850.tif 000070
【０１９３】
（式中、ＲＮ１５１及びＲＮ１５２はそれぞれ独立して、一般式（Ｎ−１）におけるＲＮ１１及びＲＮ１２と同じ意味を表す。）
ＲＮ１５１及びＲＮ１５２はそれぞれ独立して、炭素原子数１〜５のアルキル基、炭素原子数４〜５のアルケニル基又は炭素原子数１〜４のアルコキシ基が好ましくエチル基、プロピル基又はブチル基が好ましい。
【０１９４】
一般式（Ｎ−１−５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１９５】
Δεの改善を重視する場合には含有量を高めに設定することが好ましく、低温での溶解性を重視する場合は含有量を少なめに設定すると効果が高く、ＴＮＩを重視する場合は含有量を多めに設定すると効果が高い。さらに、滴下痕や焼き付き特性を改良する場合は、含有量の範囲を中間に設定することが好ましい。
【０１９６】
本発明に係る光散乱型液晶素子用液晶組成物に含まれる非重合性液晶化合物の総量に対しての、式（Ｎ−１−５）で表される化合物の、好ましい含有量の下限値は０質量％であり、上限値は３０質量％である。より好ましい含有量の下限値は０質量％であり、上限値は２０質量％である。
【０１９７】
さらに、一般式（Ｎ−１−５）で表される化合物は、式（Ｎ−１−５．１）から式（Ｎ−１−５．６）で表される化合物群から選ばれる化合物であることが好ましく、式（Ｎ−１−５．１）、式（Ｎ−１−５．２）及び式（Ｎ−１−５．４）で表される化合物が好ましい。
【０１９８】
【化６９】
0006828850.tif 000071
【０１９９】
式（Ｎ−１−５．１）、式（Ｎ−１−５．２）及び式（Ｎ−１−５．４）で表される化合物は単独で使用することも、組み合わせて使用することも可能である。
【０２００】
一般式（Ｎ−１−１０）で表される化合物は下記の化合物である。
【０２０１】
【化７０】
0006828850.tif 000072
【０２０２】
（式中、ＲＮ１１０１及びＲＮ１１０２はそれぞれ独立して、一般式（Ｎ−１）におけるＲＮ１１及びＲＮ１２と同じ意味を表す。）
ＲＮ１１０１は炭素原子数１〜５のアルキル基又は炭素原子数２〜５のアルケニル基が好ましく、エチル基、プロピル基、ブチル基、ビニル基又は１−プロペニル基が好ましい。ＲＮ１１０２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０２０３】
一般式（Ｎ−１−１０）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２０４】
Δεの改善を重視する場合には含有量を高めに設定することが好ましく、低温での溶解性を重視する場合は含有量を高めに設定すると効果が高く、ＴＮＩを重視する場合は含有量を高めに設定すると効果が高い。さらに、滴下痕や焼き付き特性を改良する場合は、含有量の範囲を中間に設定することが好ましい。
【０２０５】
本発明に係る光散乱型液晶素子用液晶組成物に含まれる非重合性液晶化合物の総量に対しての、式（Ｎ−１−１０）で表される化合物の、好ましい含有量の下限値は０質量％であり、上限値は３５質量％である。より好ましい含有量の下限値は２質量％であり、上限値は２５質量％である。
【０２０６】
さらに、一般式（Ｎ−１−１０）で表される化合物は、式（Ｎ−１−１０．１）から式（Ｎ−１−１０．２１）で表される化合物群から選ばれる化合物であることが好ましく、式（Ｎ−１−１０．１）〜（Ｎ−１−１０．５）式（Ｎ−１−１０．２０）及び式（Ｎ−１−１０．２１）で表される化合物であることが好ましく、式（Ｎ−１−１０．１）、式（Ｎ−１−１０．２）、式（Ｎ−１−１０．２０）及び式（Ｎ−１−１０．２１）で表される化合物が好ましい。
【０２０７】
【化７１】
0006828850.tif 000073
【０２０８】
式（Ｎ−１−１０．１）、式（Ｎ−１−１０．２）、式（Ｎ−１−１０．２０）及び式（Ｎ−１−１０．２１）で表される化合物は単独で使用することも、組み合わせて使用することも可能である。
【０２０９】
一般式（Ｎ−１−１１）で表される化合物は下記の化合物である。
【０２１０】
【化７２】
0006828850.tif 000074
【０２１１】
（式中、ＲＮ１１１１及びＲＮ１１１２はそれぞれ独立して、一般式（Ｎ−１）におけるＲＮ１１及びＲＮ１２と同じ意味を表す。）
ＲＮ１１１１は炭素原子数１〜５のアルキル基又は炭素原子数２〜５のアルケニル基が好ましく、エチル基、プロピル基、ブチル基、ビニル基又は１−プロペニル基が好ましい。ＲＮ１１１２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０２１２】
一般式（Ｎ−１−１１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２１３】
Δεの改善を重視する場合には含有量を高めに設定することが好ましく、低温での溶解性を重視する場合は含有量を低めに設定すると効果が高く、ＴＮＩを重視する場合は含有量を高めに設定すると効果が高い。さらに、滴下痕や焼き付き特性を改良する場合は、含有量の範囲を中間に設定することが好ましい。
【０２１４】
本発明に係る光散乱型液晶素子用液晶組成物に含まれる非重合性液晶化合物の総量に対しての、式（Ｎ−１−１１）で表される化合物の、好ましい含有量の下限値は０質量％であり、上限値は７５質量％である。より好ましい含有量の下限値は２％であり、上限値は５０質量％である。
【０２１５】
さらに、一般式（Ｎ−１−１１）で表される化合物は、式（Ｎ−１−１１．１）から式（Ｎ−１−１１．１４）で表される化合物群から選ばれる化合物であることが好ましく、式（Ｎ−１−１１．１）〜（Ｎ−１−１１．５）で表される化合物であることが好ましく、式（Ｎ−１−１１．２及び式（Ｎ−１−１１．４）で表される化合物が好ましい。
【０２１６】
【化７３】
0006828850.tif 000075
【０２１７】
式（Ｎ−１−１１．２）及び式（Ｎ−１−１１．４）で表される化合物は単独で使用することも、組み合わせて使用することも可能である
一般式（Ｎ−１−１２）で表される化合物は下記の化合物である。
【０２１８】
【化７４】
0006828850.tif 000076
【０２１９】
（式中、ＲＮ１１２１及びＲＮ１１２２はそれぞれ独立して、一般式（Ｎ−１）におけるＲＮ１１及びＲＮ１２と同じ意味を表す。）
ＲＮ１１２１は炭素原子数１〜５のアルキル基又は炭素原子数２〜５のアルケニル基が好ましく、エチル基、プロピル基又はブチル基が好ましい。ＲＮ１１２２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０２２０】
一般式（Ｎ−１−１２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２２１】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０２２２】
本発明に係る光散乱型液晶素子用液晶組成物に含まれる非重合性液晶化合物の総量に対しての、式（Ｎ−１−１２）で表される化合物の、好ましい含有量の下限値は０質量％であり、上限値は２５質量％である。より好ましい含有量の下限値は０質量％であり、上限値は１５質量％である。
【０２２３】
一般式（Ｎ−１−１３）で表される化合物は下記の化合物である。
【０２２４】
【化７５】
0006828850.tif 000077
【０２２５】
（式中、ＲＮ１１３１及びＲＮ１１３２はそれぞれ独立して、一般式（Ｎ−１）におけるＲＮ１１及びＲＮ１２と同じ意味を表す。）
ＲＮ１１３１は炭素原子数１〜５のアルキル基又は炭素原子数２〜５のアルケニル基が好ましく、エチル基、プロピル基又はブチル基が好ましい。ＲＮ１１３２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０２２６】
一般式（Ｎ−１−１３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２２７】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０２２８】
本発明に係る光散乱型液晶素子用液晶組成物に含まれる非重合性液晶化合物の総量に対しての、式（Ｎ−１−１３）で表される化合物の、好ましい含有量の下限値は０質量％であり、上限値は２５質量％である。より好ましい含有量の下限値は０質量％であり、上限値は１５質量％である。
【０２２９】
一般式（Ｎ−１−１４）で表される化合物は下記の化合物である。
【０２３０】
【化７６】
0006828850.tif 000078
【０２３１】
（式中、ＲＮ１１４１及びＲＮ１１４２はそれぞれ独立して、一般式（Ｎ−１）におけるＲＮ１１及びＲＮ１２と同じ意味を表す。）
ＲＮ１１４１は炭素原子数１〜５のアルキル基又は炭素原子数２〜５のアルケニル基が好ましく、エチル基、プロピル基又はブチル基が好ましい。ＲＮ１１４２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０２３２】
一般式（Ｎ−１−１４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２３３】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０２３４】
本発明に係る光散乱型液晶素子用液晶組成物に含まれる非重合性液晶化合物の総量に対しての、式（Ｎ−１−１４）で表される化合物の、好ましい含有量の下限値は０質量％であり、上限値は２５質量％である。より好ましい含有量の下限値は０質量％であり、上限値は１５質量％である。
【０２３５】
一般式（Ｎ−１−１５）で表される化合物は下記の化合物である。
【０２３６】
【化７７】
0006828850.tif 000079
【０２３７】
（式中、ＲＮ１１５１及びＲＮ１１５２はそれぞれ独立して、一般式（Ｎ−１）におけるＲＮ１１及びＲＮ１２と同じ意味を表す。）
ＲＮ１１５１は炭素原子数１〜５のアルキル基又は炭素原子数２〜５のアルケニル基が好ましく、エチル基、プロピル基又はブチル基が好ましい。ＲＮ１１５２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０２３８】
一般式（Ｎ−１−１５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２３９】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０２４０】
本発明に係る光散乱型液晶素子用液晶組成物に含まれる非重合性液晶化合物の総量に対しての、式（Ｎ−１−１５）で表される化合物の、好ましい含有量の下限値は０質量％であり、上限値は２５質量％である。より好ましい含有量の下限値は０質量％であり、上限値は１５質量％である。
【０２４１】
一般式（Ｎ−１−１６）で表される化合物は下記の化合物である。
【０２４２】
【化７８】
0006828850.tif 000080
【０２４３】
（式中、ＲＮ１１６１及びＲＮ１１６２はそれぞれ独立して、一般式（Ｎ−１）におけるＲＮ１１及びＲＮ１２と同じ意味を表す。）
ＲＮ１１６１は炭素原子数１〜５のアルキル基又は炭素原子数２〜５のアルケニル基が好ましく、エチル基、プロピル基又はブチル基が好ましい。ＲＮ１１６２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０２４４】
一般式（Ｎ−１−１６）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２４５】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０２４６】
本発明に係る光散乱型液晶素子用液晶組成物に含まれる非重合性液晶化合物の総量に対しての、式（Ｎ−１−１６）で表される化合物の、好ましい含有量の下限値は０質量％であり、上限値は２５質量％である。より好ましい含有量の下限値は０質量％であり、上限値は１５質量％である。
【０２４７】
一般式（Ｎ−１−１７）で表される化合物は下記の化合物である。
【０２４８】
【化７９】
0006828850.tif 000081
【０２４９】
（式中、ＲＮ１１７１及びＲＮ１１７２はそれぞれ独立して、一般式（Ｎ−１）におけるＲＮ１１及びＲＮ１２と同じ意味を表す。）
ＲＮ１１７１は炭素原子数１〜５のアルキル基又は炭素原子数２〜５のアルケニル基が好ましく、エチル基、プロピル基又はブチル基が好ましい。ＲＮ１１７２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０２５０】
一般式（Ｎ−１−１７）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２５１】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０２５２】
本発明に係る光散乱型液晶素子用液晶組成物に含まれる非重合性液晶化合物の総量に対しての、式（Ｎ−１−１７）で表される化合物の、好ましい含有量の下限値は０質量％であり、上限値は２５質量％である。より好ましい含有量の下限値は０質量％であり、上限値は１５質量％である。
【０２５３】
一般式（Ｎ−１−１８）で表される化合物は下記の化合物である。
【０２５４】
【化８０】
0006828850.tif 000082
【０２５５】
（式中、ＲＮ１１８１及びＲＮ１１８２はそれぞれ独立して、一般式（Ｎ−１）におけるＲＮ１１及びＲＮ１２と同じ意味を表す。）
ＲＮ１１８１は炭素原子数１〜５のアルキル基又は炭素原子数２〜５のアルケニル基が好ましく、メチル基、エチル基、プロピル基又はブチル基が好ましい。ＲＮ１１８２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０２５６】
一般式（Ｎ−１−１８）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２５７】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０２５８】
本発明に係る光散乱型液晶素子用液晶組成物に含まれる非重合性液晶化合物の総量に対しての、式（Ｎ−１−１８）で表される化合物の、好ましい含有量の下限値は０質量％であり、上限値は３５質量％である。より好ましい含有量の下限値は２質量％であり、上限値は２５質量％である。
【０２５９】
さらに、一般式（Ｎ−１−１８）で表される化合物は、式（Ｎ−１−１８．１）から式（Ｎ−１−１８．５）で表される化合物群から選ばれる化合物であることが好ましく、式（Ｎ−１−１８．１）〜（Ｎ−１−１１．３）で表される化合物であることが好ましく、式（Ｎ−１−１８．２及び式（Ｎ−１−１８．３）で表される化合物が好ましい。
【０２６０】
【化８１】
0006828850.tif 000083
【０２６１】
一般式（Ｎ−１−２０）で表される化合物は下記の化合物である。
【０２６２】
【化８２】
0006828850.tif 000084
【０２６３】
（式中、ＲＮ１２０１及びＲＮ１２０２はそれぞれ独立して、一般式（Ｎ−１）におけるＲＮ１１及びＲＮ１２と同じ意味を表す。）
ＲＮ１２０１及びＲＮ１２０２はそれぞれ独立して、炭素原子数１〜５のアルキル基又は炭素原子数２〜５のアルケニル基が好ましく、エチル基、プロピル基又はブチル基が好ましい。
【０２６４】
一般式（Ｎ−１−２０）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２６５】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０２６６】
本発明に係る光散乱型液晶素子用液晶組成物に含まれる非重合性液晶化合物の総量に対しての、式（Ｎ−１−２０）で表される化合物の、好ましい含有量の下限値は０質量％であり、上限値は２５質量％である。より好ましい含有量の下限値は０質量％であり、上限値は１５質量％である。
【０２６７】
一般式（Ｎ−１−２１）で表される化合物は下記の化合物である。
【０２６８】
【化８３】
0006828850.tif 000085
【０２６９】
（式中、ＲＮ１２１１及びＲＮ１２１２はそれぞれ独立して、一般式（Ｎ−１）におけるＲＮ１１及びＲＮ１２と同じ意味を表す。）
ＲＮ１２１１及びＲＮ１２１２はそれぞれ独立して、炭素原子数１〜５のアルキル基又は炭素原子数２〜５のアルケニル基が好ましく、エチル基、プロピル基又はブチル基が好ましい。
【０２７０】
一般式（Ｎ−１−２１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２７１】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０２７２】
本発明に係る光散乱型液晶素子用液晶組成物に含まれる非重合性液晶化合物の総量に対しての、式（Ｎ−１−２１）で表される化合物の、好ましい含有量の下限値は０質量％であり、上限値は２５質量％である。より好ましい含有量の下限値は０質量％であり、上限値は１５質量％である。
【０２７３】
一般式（Ｎ−１−２２）で表される化合物は下記の化合物である。
【０２７４】
【化８４】
0006828850.tif 000086
【０２７５】
（式中、ＲＮ１２２１及びＲＮ１２２２はそれぞれ独立して、一般式（Ｎ−１）におけるＲＮ１１及びＲＮ１２と同じ意味を表す。）
ＲＮ１２２１及びＲＮ１２２２はそれぞれ独立して、炭素原子数１〜５のアルキル基又は炭素原子数２〜５のアルケニル基が好ましく、エチル基、プロピル基又はブチル基が好ましい。
【０２７６】
一般式（Ｎ−１−２２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２７７】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０２７８】
本発明に係る光散乱型液晶素子用液晶組成物に含まれる非重合性液晶化合物の総量に対しての、式（Ｎ−１−２１）で表される化合物の、好ましい含有量の下限値は０質量％であり、上限値は２５質量％である。より好ましい含有量の下限値は０質量％であり、上限値は１５質量％である。
【０２７９】
さらに、一般式（Ｎ−１−２２）で表される化合物は、式（Ｎ−１−２２．１）から式（Ｎ−１−２２．１２）で表される化合物群から選ばれる化合物であることが好ましく、式（Ｎ−１−２２．１）〜（Ｎ−１−２２．５）で表される化合物であることが好ましく、式（Ｎ−１−２２．１）〜（Ｎ−１−２２．４）で表される化合物が好ましい。
【０２８０】
【化８５】
0006828850.tif 000087
【０２８１】
一般式（Ｎ−２）で表される化合物は、式（Ｎ−２−１）または式（Ｎ−２−２）で表される化合物群から選ばれる化合物であることが好ましい。
【０２８２】
【化８６】
0006828850.tif 000088
【０２８３】
（式中、ＲＮ２１１及びＲＮ２１２はそれぞれ独立して、一般式（Ｎ−２）におけるＲＮ２１及びＲＮ２２と同じ意味を表す。同様に、式中、ＲＮ２２１及びＲＮ２２２はそれぞれ独立して、一般式（Ｎ−２）におけるＲＮ２１及びＲＮ２２と同じ意味を表す。）
ＲＮ２１１及び，及びＲＮ２２１は炭素原子数１〜５のアルキル基又は炭素原子数２〜５のアルケニル基が好ましく、エチル基、プロピル基、ブチル基、ビニル基又は１−プロペニル基が好ましい。
【０２８４】
ＲＮ２２１及び，及びＲＮ２２２は炭素原子数１〜５のアルキル基、炭素原子数４〜５のアルケニル基又は炭素原子数１〜４のアルコキシ基が好ましく、エトキシ基、プロポキシ基、又はブトキシ基が好ましい。
【０２８５】
式（Ｎ−２−１）または式（Ｎ−２−２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２８６】
Δεの改善を重視する場合には含有量を高めに設定することが好ましく、低温での溶解性を重視する場合は含有量を多めに設定すると効果が高く、ＴＮＩを重視する場合は含有量を少なめに設定すると効果が高い。さらに、滴下痕や焼き付き特性を改良する場合は、含有量の範囲を中間に設定することが好ましい。
【０２８７】
本発明に係る光散乱型液晶素子用液晶組成物に含まれる非重合性液晶化合物の総量に対しての、式（Ｎ−２−１）または式（Ｎ−２−２）で表される化合物の、好ましい含有量の下限値は０質量％であり、上限値は２５質量％である。より好ましい含有量の下限値は０質量％であり、上限値は１５質量％である。
【０２８８】
さらに、式（Ｎ−２−１）または式（Ｎ−２−２）で表される化合物は、式（Ｎ−２−１．１）から式（Ｎ−２−１．５）、式（Ｎ−２−２．１）から式（Ｎ−２−２．２）で表される化合物群から選ばれる化合物であることが好ましい。
【０２８９】
【化８７】
0006828850.tif 000089
【０２９０】
一般式（Ｎ−３）で表される化合物は一般式（Ｎ−３−２）で表される化合物群から選ばれる化合物であることが好ましい。
【０２９１】
【化８８】
0006828850.tif 000090
【０２９２】
（式中、ＲＮ３２１及びＲＮ３２２はそれぞれ独立して、一般式（Ｎ−３）におけるＲＮ＃１及びＲＮ３２と同じ意味を表す。）
ＲＮ３２１及びＲＮ３２２は炭素原子数１〜５のアルキル基又は炭素原子数２〜５のアルケニル基が好ましく、プロピル基又はペンチル基が好ましい。
【０２９３】
一般式（Ｎ−３−２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２９４】
Δεの改善を重視する場合には含有量を高めに設定することが好ましく、低温での溶解性を重視する場合は含有量を多めに設定すると効果が高く、ＴＮＩを重視する場合は含有量を少なめに設定すると効果が高い。さらに、滴下痕や焼き付き特性を改良する場合は、含有量の範囲を中間に設定することが好ましい。
【０２９５】
本発明に係る光散乱型液晶素子液晶用組成物に含まれる非重合性液晶化合物の総量に対しての、式（Ｎ−３−２）で表される化合物の、好ましい含有量の下限値は０質量％であり、上限値は２５質量％である。より好ましい含有量の下限値は０質量％であり、上限値は１５質量％である。
【０２９６】
さらに、一般式（Ｎ−３−２）で表される化合物は、式（Ｎ−３−２．１）から式（Ｎ−３−２．３）で表される化合物群から選ばれる化合物であることが好ましい。
【０２９７】
【化８９】
0006828850.tif 000091
【０２９８】
本発明に係る光散乱型液晶素子用液晶組成物には、非重合性液晶化合物として、一般式（Ｌ）で表される液晶化合物を１種類又は２種類以上含有することが好ましい。
【０２９９】
一般式（Ｌ）で表される液晶化合物は誘電的にほぼ中性の化合物（誘電率異方性Δεの値が−２〜２）に該当する。
【０３００】
【化９０】
0006828850.tif 000092
【０３０１】
（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＬ１は０、１、２又は３を表し、
ＡＬ１、ＡＬ２及びＡＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、上記の基（ａ）、基（ｂ）及び基（ｃ）の基中に存在する１つ又は２つ以上の水素原子はそれぞれ独立してシアノ基、フッ素原子又は塩素原子で置換されていても良く、
ＺＬ１及びＺＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＬ１が２又は３であってＡＬ２が複数存在する場合は、それらは同一であっても異なっていても良く、ｎＬ１が２又は３であってＺＬ２が複数存在する場合は、それらは同一であっても異なっていても良い。）
一般式（Ｌ）で表される化合物は単独で用いてもよいが、組み合わせて使用することもできる。組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類であり、３種類であり、４種類であり、５種類であり、６種類であり、７種類であり、８種類であり、９種類であり、１０種類以上である。
【０３０２】
本発明に係る光散乱型液晶素子用液晶組成物において、一般式（Ｌ）で表される液晶化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３０３】
本発明に係る光散乱型液晶素子用液晶組成物に含まれる非重合性液晶化合物の総量に対しての、式（Ｌ）で表される化合物の、好ましい含有量の下限値は１質量％であり、上限値は８５質量％である。より好ましい含有量の下限値は３質量％であり、上限値は６５質量％である。
【０３０４】
該組成物の粘度を低く保ち、応答速度が速い組成物が必要な場合は上記の下限値が高く上限値が高いことが好ましい。さらに、本発明に係る組成物のＴＮＩを高く保ち、温度安定性の良い組成物が必要な場合は上記の下限値が高く上限値が高いことが好ましい。また、駆動電圧を低く保つために誘電率異方性を大きくしたいときは、上記の下限値を低く上限値が低いことが好ましい。
【０３０５】
信頼性を重視する場合にはＲＬ１及びＲＬ２はともにアルキル基であることが好ましく、化合物の揮発性を低減させることを重視する場合にはアルコキシ基であることが好ましく、粘性の低下を重視する場合には少なくとも一方はアルケニル基であることが好ましい。
【０３０６】
分子内に存在するハロゲン原子は０、１、２又は３個が好ましく、０又は１が好ましく、他の液晶分子との相溶性を重視する場合には１が好ましい。
【０３０７】
ＲＬ１及びＲＬ２は、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【０３０８】
アルケニル基としては、式（Ｒ１）から式（Ｒ５）のいずれかで表される基から選ばれることが好ましい。（各式中の黒点は環構造中の炭素原子を表す。）
【０３０９】
【化９１】
0006828850.tif 000093
【０３１０】
ｎＬ１は応答速度を重視する場合には０が好ましく、ネマチック相の上限温度を改善するためには２又は３が好ましく、これらのバランスをとるためには１が好ましい。また、組成物として求められる特性を満たすためには異なる値の化合物を組み合わせることが好ましい。
【０３１１】
ＡＬ１、ＡＬ２及びＡＬ３はΔｎを大きくすることが求められる場合には芳香族であることが好ましく、応答速度を改善するためには脂肪族であることが好ましく、それぞれ独立してトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【０３１２】
【化９２】
0006828850.tif 000094
【０３１３】
トランス−１，４−シクロへキシレン基又は１，４−フェニレン基を表すことがより好ましい。
【０３１４】
ＺＬ１及びＺＬ２は応答速度を重視する場合には単結合であることが好ましい。
【０３１５】
一般式（Ｌ）で表される化合物は分子内のハロゲン原子数が０個又は１個であることが好ましい。
【０３１６】
一般式（Ｌ）で表される化合物は一般式（Ｌ−１）〜（Ｌ−９）で表される化合物群から選ばれる化合物であることが好ましい。
【０３１７】
一般式（Ｌ−１）で表される化合物は下記の化合物である。
【０３１８】
【化９３】
0006828850.tif 000095
【０３１９】
（式中、ＲＬ１１及びＲＬ１２はそれぞれ独立して、一般式（Ｌ）におけるＲＬ１及びＲＬ２と同じ意味を表す。）
ＲＬ１１及びＲＬ１２は、直鎖状の炭素原子数１〜５のアルキル基、直鎖状の炭素原子数１〜４のアルコキシ基及び直鎖状の炭素原子数２〜５のアルケニル基が好ましい。
【０３２０】
一般式（Ｌ−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３２１】
好ましい含有量の下限値は、本発明に係る光散乱型液晶素子用液晶組成物に含まれる非重合性液晶化合物の総量に対して０質量％であり、上限値は３０質量％である。より好ましい含有量の下限値は０質量％であり、上限値は２０質量％である。
【０３２２】
該組成物の粘度を低く保ち、応答速度が速い組成物が必要な場合は上記の下限値が高く上限値が高いことが好ましい。さらに、該組成物のＴＮＩを高く保ち、温度安定性の良い組成物が必要な場合は上記の下限値が中庸で上限値が中庸であることが好ましい。また、駆動電圧を低く保つために誘電率異方性を大きくしたいときは、上記の下限値が低く上限値が低いことが好ましい。
【０３２３】
一般式（Ｌ−１）で表される化合物は一般式（Ｌ−１−１）で表される化合物群から選ばれる化合物であることが好ましい。
【０３２４】
【化９４】
0006828850.tif 000096
【０３２５】
（式中ＲＬ１２は一般式（Ｌ−１）における意味と同じ意味を表す。）
一般式（Ｌ−１−１）で表される化合物は、式（Ｌ−１−１．１）から式（Ｌ−１−１．３）で表される化合物群から選ばれる化合物であることが好ましく、式（Ｌ−１−１．２）又は式（Ｌ−１−１．３）で表される化合物であることが好ましく、特に、式（Ｌ−１−１．３）で表される化合物であることが好ましい。
【０３２６】
【化９５】
0006828850.tif 000097
【０３２７】
本発明に係る光散乱型液晶素子用液晶組成物に含まれる非重合性液晶化合物の総量に対しての、式（Ｌ−１−１．３）で表される化合物の、好ましい含有量の下限値は０％であり、上限値は２０質量％である。より好ましい含有量の下限値は０質量％であり、上限値は１３質量％である。
【０３２８】
一般式（Ｌ−１）で表される化合物は一般式（Ｌ−１−２）で表される化合物群から選ばれる化合物であることが好ましい。
【０３２９】
【化９６】
0006828850.tif 000098
【０３３０】
（式中ＲＬ１２は一般式（Ｌ−１）における意味と同じ意味を表す。）
本発明に係る光散乱型液晶素子用液晶組成物に含まれる非重合性液晶化合物の総量に対しての、式（Ｌ−１−２）で表される化合物の、好ましい含有量の下限値は０質量％であり、上限値は２５質量％である。より好ましい含有量の下限値は０質量％であり、上限値は１５質量％である。
【０３３１】
さらに、一般式（Ｌ−１−２）で表される化合物は、式（Ｌ−１−２．１）から式（Ｌ−１−２．４）で表される化合物群から選ばれる化合物であることが好ましく、式（Ｌ−１−２．２）から式（Ｌ−１−２．４）で表される化合物であることが好ましい。特に、式（Ｌ−１−２．２）で表される化合物は該組成物の応答速度を特に改善するため好ましい。また、応答速度よりも高いＴＮＩを求めるときは、式（Ｌ−１−２．３）又は式（Ｌ−１−２．４）で表される化合物を用いることが好ましい。式（Ｌ−１−２．３）及び式（Ｌ−１−２．４）で表される化合物の含有量は、低温での溶解度を良くするために３０質量％以上にすることは好ましくない。
【０３３２】
【化９７】
0006828850.tif 000099
【０３３３】
一般式（Ｌ−１）で表される化合物は一般式（Ｌ−１−３）で表される化合物群から選ばれる化合物であることが好ましい。
【０３３４】
【化９８】
0006828850.tif 000100
【０３３５】
（式中ＲＬ１３及びＲＬ１４はそれぞれ独立して炭素原子数１〜８のアルキル基又は炭素原子数１〜８のアルコキシ基を表す。）
ＲＬ１３及びＲＬ１４は、直鎖状の炭素原子数１〜５のアルキル基、直鎖状の炭素原子数１〜４のアルコキシ基及び直鎖状の炭素原子数２〜５のアルケニル基が好ましい。
本発明に係る光散乱型液晶素子用液晶組成物に含まれる非重合性液晶化合物の総量に対しての、式（Ｌ−１−３）で表される化合物の、好ましい含有量の下限値は０質量％であり、上限値は２５質量％である。より好ましい含有量の下限値は０質量％であり、上限値は１５質量％である。
【０３３６】
さらに、一般式（Ｌ−１−３）で表される化合物は、式（Ｌ−１−３．１）から式（Ｌ−１−３．１２）で表される化合物群から選ばれる化合物であることが好ましく、式（Ｌ−１−３．１）、式（Ｌ−１−３．３）又は式（Ｌ−１−３．４）で表される化合物であることが好ましい。特に、式（Ｌ−１−３．１）で表される化合物は該組成物の応答速度を特に改善するため好ましい。また、応答速度よりも高いＴＮＩを求めるときは、式（Ｌ−１−３．３）、式（Ｌ−１−３．４）、式（Ｌ−１−３．１１）及び式（Ｌ−１−３．１２）で表される化合物を用いることが好ましい。式（Ｌ−１−３．３）、式（Ｌ−１−３．４）、式（Ｌ−１−３．１１）及び式（Ｌ−１−３．１２）で表される化合物の合計の含有量は、低温での溶解度を良くするために２０質量％以上にすることは好ましくない。
【０３３７】
【化９９】
0006828850.tif 000101
【０３３８】
一般式（Ｌ−１）で表される化合物は一般式（Ｌ−１−４）及び／又は（Ｌ−１−５）で表される化合物群から選ばれる化合物であることが好ましい。
【０３３９】
【化１００】
0006828850.tif 000102
【０３４０】
（式中ＲＬ１５及びＲＬ１６はそれぞれ独立して炭素原子数１〜８のアルキル基又は炭素原子数１〜８のアルコキシ基を表す。）
ＲＬ１５及びＲＬ１６は、直鎖状の炭素原子数１〜５のアルキル基、直鎖状の炭素原子数１〜４のアルコキシ基及び直鎖状の炭素原子数２〜５のアルケニル基が好ましい。
本発明に係る光散乱型液晶素子用液晶組成物に含まれる非重合性液晶化合物の総量に対しての、式（Ｌ−１−４）で表される化合物の、好ましい含有量の下限値は０質量％であり、上限値は２５質量％である。より好ましい含有量の下限値は０質量％であり、上限値は１５質量％である。
本発明に係る光散乱型液晶素子用液晶組成物に含まれる非重合性液晶化合物の総量に対しての、式（Ｌ−１−５）で表される化合物の、好ましい含有量の下限値は０質量％であり、上限値は２５質量％である。より好ましい含有量の下限値は０質量％であり、上限値は１５質量％である。
【０３４１】
さらに、一般式（Ｌ−１−４）及び（Ｌ−１−５）で表される化合物は、式（Ｌ−１−４．１）から式（Ｌ−１−５．３）で表される化合物群から選ばれる化合物であることが好ましく、式（Ｌ−１−４．２）又は式（Ｌ−１−５．２）で表される化合物であることが好ましい。
【０３４２】
【化１０１】
0006828850.tif 000103
【０３４３】
組成物の信頼性を重視する場合には、式（Ｌ−１−３．１）、式（Ｌ−１−３．３）及び式（Ｌ−１−３．４））で表される化合物から選ばれる２種以上の化合物を組み合わせることが好ましく、組成物の応答速度を重視する場合には、式（Ｌ−１−１．３）、式（Ｌ−１−２．２）で表される化合物から選ばれる２種以上の化合物を組み合わせることが好ましい。
一般式（Ｌ−１）で表される化合物は一般式（Ｌ−１−６）で表される化合物群から選ばれる化合物であることが好ましい。
【０３４４】
【化１０２】
0006828850.tif 000104
【０３４５】
（式中ＲＬ１７及びＲＬ１８はそれぞれ独立してメチル基又は水素原子を表す。）
本発明に係る光散乱型液晶素子用液晶組成物に含まれる非重合性液晶化合物の総量に対しての、式（Ｌ−１−６）で表される化合物の、好ましい含有量の下限値は０質量％であり、上限値は２５質量％である。より好ましい含有量の下限値は０質量％であり、上限値は１５質量％である。
【０３４６】
さらに、一般式（Ｌ−１−６）で表される化合物は、式（Ｌ−１−６．１）から式（Ｌ−１−６．３）で表される化合物群から選ばれる化合物であることが好ましい。
【０３４７】
【化１０３】
0006828850.tif 000105
【０３４８】
一般式（Ｌ−２）で表される化合物は下記の化合物である。
【０３４９】
【化１０４】
0006828850.tif 000106
【０３５０】
（式中、ＲＬ２１及びＲＬ２２はそれぞれ独立して、一般式（Ｌ）におけるＲＬ１及びＲＬ２と同じ意味を表す。）
ＲＬ２１は炭素原子数１〜５のアルキル基又は炭素原子数２〜５のアルケニル基が好ましく、ＲＬ２２は炭素原子数１〜５のアルキル基、炭素原子数４〜５のアルケニル基又は炭素原子数１〜４のアルコキシ基が好ましい。
【０３５１】
一般式（Ｌ−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３５２】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０３５３】
本発明に係る光散乱型液晶素子用液晶組成物に含まれる非重合性液晶化合物の総量に対しての、式（Ｌ−２）で表される化合物の、好ましい含有量の下限値は０質量％であり、上限値は２５質量％である。より好ましい含有量の下限値は０質量％であり、上限値は１５質量％である。
【０３５４】
さらに、一般式（Ｌ−２）で表される化合物は、式（Ｌ−２．１）から式（Ｌ−２．６）で表される化合物群から選ばれる化合物であることが好ましく、式（Ｌ−２．１）、式（Ｌ−２．３）、式（Ｌ−２．４）及び式（Ｌ−２．６）で表される化合物であることが好ましい。
【０３５５】
【化１０５】
0006828850.tif 000107
【０３５６】
一般式（Ｌ−３）で表される化合物は下記の化合物である。
【０３５７】
【化１０６】
0006828850.tif 000108
【０３５８】
（式中、ＲＬ３１及びＲＬ３２はそれぞれ独立して、一般式（Ｌ）におけるＲＬ１及びＲＬ２と同じ意味を表す。）
ＲＬ３１及びＲＬ３２はそれぞれ独立して炭素原子数１〜５のアルキル基、炭素原子数４〜５のアルケニル基又は炭素原子数１〜４のアルコキシ基が好ましい。
【０３５９】
一般式（Ｌ−３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３６０】
本発明に係る光散乱型液晶素子用液晶組成物に含まれる非重合性液晶化合物の総量に対しての、式（Ｌ−３）で表される化合物の、好ましい含有量の下限値は０質量％であり、上限値は５０質量％である。より好ましい含有量の下限値は１質量％であり、上限値は３５質量％である。
【０３６１】
高い複屈折率を得る場合は含有量を多めに設定すると効果が高く、反対に、高いＴＮＩを重視する場合は含有量を少なめに設定すると効果が高い。さらに、滴下痕や焼き付き特性を改良する場合は、含有量の範囲を中間に設定することが好ましい。
【０３６２】
さらに、一般式（Ｌ−３）で表される化合物は、式（Ｌ−３．１）から式（Ｌ−３．７）で表される化合物群から選ばれる化合物であることが好ましく、式（Ｌ−３．１）から式（Ｌ−３．４）で表される化合物であることが好ましい。
【０３６３】
【化１０７】
0006828850.tif 000109
【０３６４】
一般式（Ｌ−４）で表される化合物は下記の化合物である。
【０３６５】
【化１０８】
0006828850.tif 000110
【０３６６】
（式中、ＲＬ４１及びＲＬ４２はそれぞれ独立して、一般式（Ｌ）におけるＲＬ１及びＲＬ２と同じ意味を表す。）
ＲＬ４１は炭素原子数１〜５のアルキル基又は炭素原子数２〜５のアルケニル基が好ましく、ＲＬ４２は炭素原子数１〜５のアルキル基、炭素原子数４〜５のアルケニル基又は炭素原子数１〜４のアルコキシ基が好ましい。）
一般式（Ｌ−４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３６７】
該組成物において、一般式（Ｌ−４）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３６８】
本発明に係る光散乱型液晶素子用液晶組成物に含まれる非重合性液晶化合物の総量に対しての、式（Ｌ−４）で表される化合物の、好ましい含有量の下限値は０質量％であり、上限値は３５質量％である。より好ましい含有量の下限値は１質量％であり、上限値は２５質量％である。
【０３６９】
一般式（Ｌ−４）で表される化合物は、例えば式（Ｌ−４．１）から式（Ｌ−４．３）で表される化合物であることが好ましい。
【０３７０】
【化１０９】
0006828850.tif 000111
【０３７１】
低温での溶解性、転移温度、電気的な信頼性、複屈折率などの求められる性能に応じて、式（Ｌ−４．１）で表される化合物を含有していても、式（Ｌ−４．２）で表される化合物を含有していても、式（Ｌ−４．１）で表される化合物と式（Ｌ−４．２）で表される化合物との両方を含有していても良いし、式（Ｌ−４．１）から式（Ｌ−４．３）で表される化合物を全て含んでいても良い。
【０３７２】
一般式（Ｌ−４）で表される化合物は、例えば式（Ｌ−４．４）から式（Ｌ−４．６）で表される化合物であることが好ましく、式（Ｌ−４．４）で表される化合物であることが好ましい。
【０３７３】
【化１１０】
0006828850.tif 000112
【０３７４】
低温での溶解性、転移温度、電気的な信頼性、複屈折率などの求められる性能に応じて、式（Ｌ−４．４）で表される化合物を含有していても、式（Ｌ−４．５）で表される化合物を含有していても、式（Ｌ−４．４）で表される化合物と式（Ｌ−４．５）で表される化合物との両方を含有していても良い。
【０３７５】
一般式（Ｌ−４）で表される化合物は、式（Ｌ−４．７）から式（Ｌ−４．１０）で表される化合物であることが好ましく、特に、式（Ｌ−４．９）で表される化合物が好ましい。
【０３７６】
【化１１１】
0006828850.tif 000113
【０３７７】
一般式（Ｌ−５）で表される化合物は下記の化合物である。
【０３７８】
【化１１２】
0006828850.tif 000114
【０３７９】
（式中、ＲＬ５１及びＲＬ５２はそれぞれ独立して、一般式（Ｌ）におけるＲＬ１及びＲＬ２と同じ意味を表す。）
ＲＬ５１は炭素原子数１〜５のアルキル基又は炭素原子数２〜５のアルケニル基が好ましく、ＲＬ５２は炭素原子数１〜５のアルキル基、炭素原子数４〜５のアルケニル基又は炭素原子数１〜４のアルコキシ基が好ましい。
【０３８０】
一般式（Ｌ−５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３８１】
該組成物において、一般式（Ｌ−５）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３８２】
本発明に係る光散乱型液晶素子用液晶組成物に含まれる非重合性液晶化合物の総量に対しての、式（Ｌ−５）で表される化合物の好ましい含有量の下限値は０質量％であり、上限値は５０質量％である。より好ましい含有量の下限値は１質量％であり、上限値は３５質量％である。
【０３８３】
一般式（Ｌ−５）で表される化合物は、式（Ｌ−５．１）又は式（Ｌ−５．２）で表される化合物であることが好ましく、特に、式（Ｌ−５．１）で表される化合物であることが好ましい。
【０３８４】
本発明に係る光散乱型液晶素子用液晶組成物に含まれる非重合性液晶化合物の総量に対しての、これら化合物の、好ましい含有量の下限値は０質量％であり、上限値は２０質量％である。より好ましい含有量の下限値は０質量％であり、上限値は１３質量％である。
【０３８５】
【化１１３】
0006828850.tif 000115
【０３８６】
一般式（Ｌ−５）で表される化合物は、式（Ｌ−５．３）又は式（Ｌ−５．４）で表される化合物であることが好ましい。
【０３８７】
本発明に係る光散乱型液晶素子用液晶組成物に含まれる非重合性液晶化合物の総量に対しての、これら化合物の、好ましい含有量の下限値は０質量％であり、上限値は５０質量％である。より好ましい含有量の下限値は１質量％であり、上限値は３５質量％である。
【０３８８】
【化１１４】
0006828850.tif 000116
【０３８９】
一般式（Ｌ−５）で表される化合物は、式（Ｌ−５．５）から式（Ｌ−５．７）で表される化合物群から選ばれる化合物であることが好ましく、特に式（Ｌ−５．７）で表される化合物であることが好ましい。
【０３９０】
本発明に係る光散乱型液晶素子用液晶組成物に含まれる非重合性液晶化合物の総量に対しての、これら化合物の、好ましい含有量の下限値は０質量％であり、上限値は２０質量％である。より好ましい含有量の下限値は０質量％であり、上限値は１３質量％である。
【０３９１】
【化１１５】
0006828850.tif 000117
【０３９２】
一般式（Ｌ−６）で表される化合物は下記の化合物である。
【０３９３】
【化１１６】
0006828850.tif 000118
【０３９４】
（式中、ＲＬ６１及びＲＬ６２はそれぞれ独立して、一般式（Ｌ）におけるＲＬ１及びＲＬ２と同じ意味を表し、ＸＬ６１及びＸＬ６２はそれぞれ独立して水素原子又はフッ素原子を表す。）
ＲＬ６１及びＲＬ６２はそれぞれ独立して炭素原子数１〜５のアルキル基又は炭素原子数２〜５のアルケニル基が好ましく、ＸＬ６１及びＸＬ６２のうち一方がフッ素原子他方が水素原子であることが好ましい。
【０３９５】
一般式（Ｌ−６）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３９６】
本発明に係る光散乱型液晶素子用液晶組成物に含まれる非重合性液晶化合物の総量に対しての、式（Ｌ−６）で表される化合物の、好ましい含有量の下限値は０質量％であり、上限値は３５質量％である。より好ましい含有量の下限値は０質量％であり、上限値は２５質量％である。Δｎを大きくすることに重点を置く場合には含有量を多くした方が好ましく、低温での析出に重点を置いた場合には含有量は少ない方が好ましい。
【０３９７】
一般式（Ｌ−６）で表される化合物は、式（Ｌ−６．１）から式（Ｌ−６．９）で表される化合物であることが好ましい。
【０３９８】
【化１１７】
0006828850.tif 000119
【０３９９】
組み合わせることができる化合物の種類に特に制限は無いが、これらの化合物の中から１種〜３種類含有することが好ましく、１種〜４種類含有することがさらに好ましい。また、選ぶ化合物の分子量分布が広いことも溶解性に有効であるため、例えば、式（Ｌ−６．１）又は（Ｌ−６．２）で表される化合物から１種類、式（Ｌ−６．４）又は（Ｌ−６．５）で表される化合物から１種類、式（Ｌ−６．６）又は式（Ｌ−６．７）で表される化合物から１種類、式（Ｌ−６．８）又は（Ｌ−６．９）で表される化合物から１種類の化合物を選び、これらを適宜組み合わせることが好ましい。その中でも、式（Ｌ−６．１）、式（Ｌ−６．３）式（Ｌ−６．４）、式（Ｌ−６．６）及び式（Ｌ−６．９）で表される化合物を含むことが好ましい。
【０４００】
さらに、一般式（Ｌ−６）で表される化合物は、例えば式（Ｌ−６．１０）から式（Ｌ−６．１７）で表される化合物であることが好ましく、その中でも、式（Ｌ−６．１１）で表される化合物であることが好ましい。
【０４０１】
【化１１８】
0006828850.tif 000120
【０４０２】
一般式（Ｌ−７）で表される化合物は下記の化合物である。
【０４０３】
【化１１９】
0006828850.tif 000121
【０４０４】
（式中、ＲＬ７１及びＲＬ７２はそれぞれ独立して一般式（Ｌ）におけるＲＬ１及びＲＬ２と同じ意味を表し、ＡＬ７１及びＡＬ７２はそれぞれ独立して一般式（Ｌ）におけるＡＬ２及びＡＬ３と同じ意味を表すが、ＡＬ７１及びＡＬ７２上の水素原子はそれぞれ独立してフッ素原子によって置換されていてもよく、ＺＬ７１は一般式（Ｌ）におけるＺＬ２と同じ意味を表し、ＸＬ７１及びＸＬ７２はそれぞれ独立してフッ素原子又は水素原子を表す。）
式中、ＲＬ７１及びＲＬ７２はそれぞれ独立して炭素原子数１〜５のアルキル基、炭素原子数２〜５のアルケニル基又は炭素原子数１〜４のアルコキシ基が好ましく、ＡＬ７１及びＡＬ７２はそれぞれ独立して１,４-シクロヘキシレン基又は１,４-フェニレン基が好ましく、ＡＬ７１及びＡＬ７２上の水素原子はそれぞれ独立してフッ素原子によって置換されていてもよく、ＺＬ７１は単結合又はＣＯＯ−が好ましく、単結合が好ましく、ＸＬ７１及びＸＬ７２は水素原子が好ましい。
【０４０５】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類であり、２種類であり、３種類であり、４種類である。
【０４０６】
該組成物において、一般式（Ｌ−７）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０４０７】
本発明に係る光散乱型液晶素子用液晶組成物に含まれる非重合性液晶化合物の総量に対しての、式（Ｌ−７）で表される化合物の、好ましい含有量の下限値は０質量％であり、上限値は２５質量％である。より好ましい含有量の下限値は０質量％であり、上限値は１５質量％である。
【０４０８】
該組成物が高いＴＮＩの実施形態が望まれる場合は式（Ｌ−７）で表される化合物の含有量を多めにすることが好ましく、低粘度の実施形態が望まれる場合は含有量を少なめにすることが好ましい。
【０４０９】
さらに、一般式（Ｌ−７）で表される化合物は、式（Ｌ−７．１）から式（Ｌ−７．４）で表される化合物であることが好ましく、式（Ｌ−７．２）で表される化合物であることが好ましい。
【０４１０】
【化１２０】
0006828850.tif 000122
【０４１１】
さらに、一般式（Ｌ−７）で表される化合物は、式（Ｌ−７．１１）から式（Ｌ−７．１３）で表される化合物であることが好ましく、式（Ｌ−７．１１）で表される化合物であることが好ましい。
【０４１２】
【化１２１】
0006828850.tif 000123
【０４１３】
さらに、一般式（Ｌ−７）で表される化合物は、式（Ｌ−７．２１）から式（Ｌ−７．２３）で表される化合物である。式（Ｌ−７．２１）で表される化合物であることが好ましい。
【０４１４】
【化１２２】
0006828850.tif 000124
【０４１５】
さらに、一般式（Ｌ−７）で表される化合物は、式（Ｌ−７．３１）から式（Ｌ−７．３４）で表される化合物であることが好ましく、式（Ｌ−７．３１）又は／及び式（Ｌ−７．３２）で表される化合物であることが好ましい。
【０４１６】
【化１２３】
0006828850.tif 000125
【０４１７】
さらに、一般式（Ｌ−７）で表される化合物は、式（Ｌ−７．４１）から式（Ｌ−７．４４）で表される化合物であることが好ましく、式（Ｌ−７．４１）又は／及び式（Ｌ−７．４２）で表される化合物であることが好ましい。
【０４１８】
【化１２４】
0006828850.tif 000126
【０４１９】
さらに、一般式（Ｌ−７）で表される化合物は、式（Ｌ−７．５１）から式（Ｌ−７．５３）で表される化合物であることが好ましい。
【０４２０】
【化１２５】
0006828850.tif 000127
【０４２１】
一般式（Ｌ−８）で表される化合物は下記の化合物である。
【０４２２】
【化１２６】
0006828850.tif 000128
【０４２３】
（式中、ＲＬ８１及びＲＬ８２はそれぞれ独立して一般式（Ｌ）におけるＲＬ１及びＲＬ２と同じ意味を表し、ＡＬ８１は一般式（Ｌ）におけるＡＬ１と同じ意味又は単結合を表すが、ＡＬ８１上の水素原子はそれぞれ独立してフッ素原子によって置換されていてもよく、ＸＬ８１〜ＸＬ８６はそれぞれ独立してフッ素原子又は水素原子を表す。）
式中、ＲＬ８１及びＲＬ８２はそれぞれ独立して炭素原子数１〜５のアルキル基、炭素原子数２〜５のアルケニル基又は炭素原子数１〜４のアルコキシ基が好ましく、ＡＬ８１は１,４-シクロヘキシレン基又は１,４-フェニレン基が好ましく、ＡＬ７１及びＡＬ７２上の水素原子はそれぞれ独立してフッ素原子によって置換されていてもよく、一般式（Ｌ−８）中の同一の環構造上にフッ素原子は０個又は１個が好ましく、分子内にフッ素原子は０個又は１個であることが好ましい。
【０４２４】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類であり、２種類であり、３種類であり、４種類である。
【０４２５】
該組成物において、一般式（Ｌ−８）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０４２６】
本発明に係る光散乱型液晶素子用液晶組成物に含まれる非重合性液晶化合物の総量に対しての、式（Ｌ−８）で表される化合物の、好ましい含有量の下限値は０質量％であり、上限値は３０質量％である。より好ましい含有量の下限値は０質量％であり、上限値は２０質量％である。
【０４２７】
該組成物が高いＴＮＩの実施形態が望まれる場合は式（Ｌ−８）で表される化合物の含有量を多めにすることが好ましく、低粘度の実施形態が望まれる場合は含有量を少なめにすることが好ましい。
【０４２８】
さらに、一般式（Ｌ−８）で表される化合物は、式（Ｌ−８．１）から式（Ｌ−８．４）で表される化合物であることが好ましく、式（Ｌ−８．３）、式（Ｌ−８．５）、式（Ｌ−８．６）、式（Ｌ−８．１３）、式（Ｌ−８．１６）から式（Ｌ−８．１８）、式（Ｌ−８．２３）から式（Ｌ−８．２８）で表される化合物であることがより好ましい。
【０４２９】
【化１２７】
0006828850.tif 000129
【０４３０】
【化１２８】
0006828850.tif 000130
【０４３１】
【化１２９】
0006828850.tif 000131
【０４３２】
一般式（Ｌ−９）で表される化合物は下記の化合物である。
【０４３３】
【化１３０】
0006828850.tif 000132
【０４３４】
（式中、ＲＬ９１及びＲＬ９２はそれぞれ独立して、一般式（Ｌ）におけるＲＬ１及びＲＬ２と同じ意味を表す。）
ＲＬ９１及びＲＬ９２はそれぞれ独立して炭素原子数１〜５のアルキル基、炭素原子数４〜５のアルケニル基又は炭素原子数１〜４のアルコキシ基が好ましい。
【０４３５】
一般式（Ｌ−９）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０４３６】
本発明に係る光散乱型液晶素子用液晶組成物に含まれる非重合性液晶化合物の総量に対しての、式（Ｌ−９）で表される化合物の、好ましい含有量の下限値は０質量％であり、上限値は９０質量％である。より好ましい含有量の下限値は０質量％であり、上限値は７５質量％である。
【０４３７】
高い複屈折率を得る場合は含有量を多めに設定すると効果が高く、反対に、高いＴＮＩを重視する場合は含有量を少なめに設定すると効果が高い。さらに、滴下痕や焼き付き特性を改良する場合は、含有量の範囲を中間に設定することが好ましい。
【０４３８】
さらに、一般式（Ｌ−９）で表される化合物は、式（Ｌ−９．１）から式（Ｌ−９．４）で表される化合物群から選ばれる化合物であることが好ましい。
【０４３９】
【化１３１】
0006828850.tif 000133
【０４４０】
本発明に係る光散乱型液晶素子用液晶組成物に含まれる非重合性液晶化合物の総量に対しての、一般式（Ｎ）及び一般式（Ｌ）で表される化合物の合計の、好ましい含有量の下限値は８０質量％であり、上限値は１００質量％である。より好ましい含有量の下限値は９０質量％であり、上限値は１００質量％である。
【０４４１】
本発明に係る光散乱型液晶素子用液晶組成物に含まれる非重合性液晶化合物の総量に対しての、一般式（Ｎ−１−１）から（Ｎ−１−１８）、一般式（Ｌ−１）から（Ｌ−９）で表される化合物の合計の、好ましい含有量の下限値は８０質量％であり、上限値は１００質量％である。より好ましい含有量の下限値は９５質量％であり、上限値は１００質量％である。
【０４４２】
本発明に係る光散乱型液晶素子用液晶組成物は、分子内に過酸（−ＣＯ−ＯＯ−）構造等の酸素原子同士が結合した構造を持つ化合物を含有しないことが好ましい。
【０４４３】
組成物の信頼性及び長期安定性を重視する場合にはカルボニル基を有する化合物の含有量を前記組成物の総質量に対して５質量％以下とすることが好ましく、３質量％以下とすることがより好ましく、１質量％以下とすることが更に好ましく、実質的に含有しないことが最も好ましい。
【０４４４】
ＵＶ照射による安定性を重視する場合、塩素原子が置換している化合物の含有量を前記組成物の総質量に対して１５質量％以下とすることが好ましく、１０質量％以下とすることが好ましく、８質量％以下とすることが好ましく、５質量％以下とすることがより好ましく、３質量％以下とすることが好ましく、実質的に含有しないことが更に好ましい。
【０４４５】
分子内の環構造がすべて６員環である化合物の含有量を多くすることが好ましく、分子内の環構造がすべて６員環である化合物の含有量を前記組成物の総質量に対して８０質量％以上とすることが好ましく、９０質量％以上とすることがより好ましく、９５質量％以上とすることが更に好ましく、実質的に分子内の環構造がすべて６員環である化合物のみで組成物を構成することが最も好ましい。
【０４４６】
組成物の酸化による劣化を抑えるためには、環構造としてシクロヘキセニレン基を有する化合物の含有量を少なくすることが好ましく、シクロヘキセニレン基を有する化合物の含有量を前記組成物の総質量に対して１０質量％以下とすることが好ましく、８質量％以下とすることが好ましく、質量５％以下とすることがより好ましく、３質量％以下とすることが好ましく、実質的に含有しないことが更に好ましい。
【０４４７】
粘度の改善及びＴＮＩの改善を重視する場合には、水素原子がハロゲンに置換されていてもよい２−メチルベンゼン−１，４−ジイル基を分子内に持つ化合物の含有量を少なくすることが好ましく、前記２−メチルベンゼン−１，４−ジイル基を分子内に持つ化合物の含有量を前記組成物の総質量に対して１０％以下とすることが好ましく、８％以下とすることが好ましく、５％以下とすることがより好ましく、３％以下とすることが好ましく、実質的に含有しないことが更に好ましい。
【０４４８】
本願において実質的に含有しないとは、意図せずに含有する物を除いて含有しないという意味である。
【０４４９】
本発明に係る光散乱型液晶素子用液晶組成物に含有される液晶化合物が、側鎖としてアルケニル基を有する場合、前記アルケニル基がシクロヘキサンに結合している場合には当該アルケニル基の炭素原子数は２〜５であることが好ましく、前記アルケニル基がベンゼンに結合している場合には当該アルケニル基の炭素原子数は４〜５であることが好ましく、前記アルケニル基の不飽和結合とベンゼンは直接結合していないことが好ましい。
【０４５０】
本発明に係る光散乱型液晶素子用液晶組成物の平均弾性定数（ＫＡＶＧ）は１０から２５が好ましいが、その下限値としては、１０が好ましく、１０．５が好ましく、１１が好ましく、１１．５が好ましく、１２が好ましく、１２．３が好ましく、１２．５が好ましく、１２．８が好ましく、１３が好ましく、１３．３が好ましく、１３．５が好ましく、１３．８が好ましく、１４が好ましく、１４．３が好ましく、１４．５が好ましく、１４．８が好ましく、１５が好ましく、１５．３が好ましく、１５．５が好ましく、１５．８が好ましく、１６が好ましく、１６．３が好ましく、１６．５が好ましく、１６．８が好ましく、１７が好ましく、１７．３が好ましく、１７．５が好ましく、１７．８が好ましく、１８が好ましく、その上限値としては、２５が好ましく、２４．５が好ましく、２４が好ましく、２３．５が好ましく、２３が好ましく、２２．８が好ましく、２２．５が好ましく、２２．３が好ましく、２２が好ましく、２１．８が好ましく、２１．５が好ましく、２１．３が好ましく、２１が好ましく、２０．８が好ましく、２０．５が好ましく、２０．３が好ましく、２０が好ましく、１９．８が好ましく、１９．５が好ましく、１９．３が好ましく、１９が好ましく、１８．８が好ましく、１８．５が好ましく、１８．３が好ましく、１８が好ましく、１７．８が好ましく、１７．５が好ましく、１７．３が好ましく、１７が好ましい。消費電力削減を重視する場合にはバックライトの光量を抑えることが有効であり、液晶表示素子は光の透過率を向上させることが好ましく、そのためにはＫＡＶＧの値を低めに設定することが好ましい。応答速度の改善を重視する場合にはＫＡＶＧの値を高めに設定することが好ましい。
（光散乱型液晶素子）
本発明の光散乱型液晶素子用液晶組成物を用いた光散乱型液晶素子は、相分離液晶層とホメオトロピック配向膜と電極とを備える。
【０４５１】
本発明の液晶素子は、上記要素を備えるものであれば、具体的な実施形態は特に限定されるものではないが、たとえば、少なくとも一方に電極を有する２枚の透明基板とホメオトロピック配向膜とから構成される中空素子中に相分離液晶層が狭持された構成としてよい。
【０４５２】
本発明の光散乱型液晶素子は、無電源状態において相分離液晶層のホメオトロピック配向が維持されるものである。このため、いわゆるリバースモードで駆動可能な素子として利用できる。すなわち、該液晶素子は、電圧無印加時には透明状態であり、電圧印加時には散乱状態とすることができる。
【０４５３】
本発明の光散乱型液晶素子は、ホメオトロピック配向膜のみならず、配向性重合体からなる緻密なポリマーネットワークによっても液晶分子の配向が制御されている。よって、本発明の液晶素子は、外的な応力による配向乱れを起こしにくく、高い応力耐性を有する。本発明の液晶素子は、曲げ応力加わる環境下でも表示不良を起こしにくいため、屈曲可能なものとすることができる。従って、本発明の液晶素子は、素子表面が局面であってもよい。
（ホメオトロピック配向膜）
ホメオトロピック配向膜は、複合液晶組成物又は相分離液晶層と直接当接してホメオトロピック配向を誘起する作用を有するものであればよい。このような配向膜としては、公知のものを用いてよい。通常、ホメオトロピック配向膜は、液晶相を挟持するように一対で配置される。中空素子中においては、通常、ホメオトロピック配向膜は対向する一対の基板のそれぞれの表面上に配置される。
【０４５４】
前記配向膜としては、例えば、ポリイミド配向膜、光配向膜等が挙げられる。配向膜の形成方法としては、例えば、ポリイミド配向膜の場合であれば、ポリイミド樹脂組成物を透明基材上に塗布し、１８０℃以上の温度で熱硬化させ、更に綿布やレーヨン布でラビング処理する方法が挙げられる。また、ラビング処理を施していないポリイミド膜等の高分子膜も用いることもできる。特に垂直配向性を発現するためには、垂直配向性のポリイミド配向膜をラビングしないで使用することが好ましい。あるいは、垂直配向性の光配向膜を使用することが好ましい。また、垂直配向のポリイミド配向膜を使用しなくても垂直配向が可能となる自発垂直配向(PIレス)モノマーを使用することもできる。自発垂直配向モノマーに用いるモノマーとしては公知のモノマーを用いることできる。
（電極）
電極は、本発明の液晶素子中において、相分離液晶層中の液晶分子を配向制御可能な電界を生じるように設けられる。電界強度は、電極への電圧印加の程度により制御される。
【０４５５】
電極の形状は特に限定されず、導電部がストライプ状もしくはメッシュ状、またはランダムな網目状であってよい。電極は、いわゆる櫛型構造であることが好ましい。また、スマートウィンドウ等に用いる場合は、一般的にベタ電極と呼ばれる一様な電極であるものが好ましく、目的によりパターンが形成されていてもよい。
（透明基板）
前記透明基板の材料としては、ガラス、プラスチック等を用いることができる。本発明の液晶素子をフレキシブルディスプレイに適用する観点からは、透明基板は可撓性であることが好ましい。
（液晶素子の製造例）
本発明の光散乱型液晶素子は、生産性の観点から、中空素子に光散乱型液晶素子用液晶組成物を狭持させた重合性液晶素子から作製することが好ましい。重合性液晶素子中において、複合液晶組成物中の液晶性化合物やメソゲン基を有する重合性化合物は、ホメオトロピック配向膜の配向規制力によってホメオトロピック配向状態にある。この配向状態下に、複合液晶組成物中の重合性化合物を上述の方法により紫外線硬化し、複合液晶組成物から相分離液晶層を形成することで、光散乱型液晶素子が得られる。
紫外線を照射する方法について、ランプとしてはメタルハライド、高圧水銀、ＵＶ−ＬＥＤ等、通常紫外線重合で用いられる装置であればよい。紫外線強度としては３６５ｎｍのセンサーで、１〜１００ｍＷ／ｃｍ２であることが好ましく、１〜２０ｍＷ／ｃｍ２であることがより好ましく、２〜１０ｍＷ／ｃｍ２であることが更により好ましい。紫外線照射エネルギーとしては、１〜５０Ｊ／ｃｍ２であることが好ましく、２〜２０Ｊ／ｃｍ２であることがより好ましい。紫外線を照射する温度は１５〜３０℃であることが好ましい。
【０４５６】
中空素子に光散乱型液晶素子用液晶組成物を狭持させる方法は、常法でよく、真空注入法又はＯＤＦ法などを用いることができる。ＯＤＦ法の重合性液晶素子製造工程においては、中空素子のバックプレーンまたはフロントプレーンのどちらか一方の基板にエポキシ系光熱併用硬化性などのシール剤を、ディスペンサーを用いて閉ループ土手状に描画し、その中に脱気下で所定量の複合液晶組成物を滴下後、フロントプレーンとバックプレーンを接合することによって重合性液晶素子を製造することができる。本発明に用いられる光散乱型液晶素子用組液晶成物は、相安定性が高く揮発しにくいため、ＯＤＦ工程に好適に使用することができる。また、フィルム基板を用いてロールトゥーロール生産する場合は単純な滴下法で光散乱型液晶素子用液晶組成物を基材上に滴下し、対向基板と張り合わせ作製してもよい。また、シール構造を有せず、後工程でラミネート処理をすることによりフィルム全体をシールする手法をとっても良い。
【０４５７】
以下、図面を用いて本発明の液晶素子の好ましい実施形態を説明するが、本発明はこれらに限定されるものではない。
【０４５８】
本発明の光散乱型液晶素子は、電圧印加により液晶分子の配向を制御できるよう構成されればよいが、垂直電界型液晶素子として構成されることが好ましい。垂直電界型液晶素子は、ホメオトロピック配向膜に対して垂直に電界が生じるように電極が配置された液晶素子である。垂直電界型液晶素子においては、通常、相分離液晶層を狭持する２つの透明基板の両方に電極が設けられる。
【０４５９】
図１は、電圧無印加時の垂直電界型液晶素子の構成を模式的に示す図である。以下、図１を参照して、本発明に係る垂直電界型の液晶素子を説明する。
【０４６０】
本発明に係るポリマーネットワーク垂直電界型の液晶素子の構成は、図１に記載するように、それぞれ透明導電性材料からなる透明電極（層）２を具備した第一の基板１１と第二の基板１２、前記第一の基板１１と第二の基板１２との間に挟持された相分離液晶層を有し、該相分離液晶層中の液晶分子の電圧無印加時の配向がホメオトロピック配向膜３に対して略垂直である液晶素子である。相分離液晶層は、液晶組成物に含まれる液晶分子４と配向性重合体５によって構成される。なお、図１では便宜上、配向性重合体５は固定された多数の重合性化合物によって表現しているが、実際は各重合性化合物同士が複雑に繋がったポリマーネットワークを形成している。さらに、相分離液晶層と直接接するよう一対のホメオトロピック配向膜３が透明電極（層）２表面に形成されている。
【０４６１】
すなわち、本発明に係るポリマーネットワーク垂直電界型液晶素子は、第一の基板１１と、電極２と、ホメオトロピック配向膜３と、液晶分子４と配向性重合体５が相分離してなる複合層と、ホメオトロピック配向膜３と、電極２と、第二の基板１２と、が順次積層された構成である。
【０４６２】
図２は、電圧印加時の垂直電界型素子の構成を模式的に示す図である。
【０４６３】
電極への電圧印加により、垂直電界型液晶素子は、図１の状態から図２の状態に遷移する。このとき、液晶分子４が垂直電界の発生により、ホメオトロピック配向膜に対して平行方向に配向する。図２に示す垂直電界型液晶素子は、相分離液晶層における液晶分子４と配向性重合体５との配向方向が異なるため、それぞれの成分の界面にて光散乱が起こり、垂直電界型液晶素子として光が非透過の状態となる。
【０４６４】
このように、本発明の垂直電界型液晶素子は電圧印加の有無により光の透過状態を変化させられるため、調光機能が求められる装置に組み込んで用いる液晶調光素子や、映像表示用ディスプレイに用いられる液晶表示素子として利用することができる。特に、本発明の垂直電界型液晶素子はリバースモードで駆動可能なため、省電力性、停電時や無電源下での透過性が求められる用途に特に好適である。
【０４６５】
上記したポリマーネットワーク垂直電界型液晶調光素子は、たとえば、建材、調光ガラス、車載向けのスマートウィンドウ又はＯＬＥＤディスプレイにおける調光ユニット等に用いることが好ましく、とりわけ光散乱性が高くかつ駆動電圧を低減できる点からスマートウィンドウとして有用である。
【０４６６】
上記垂直電界型液晶表示素子は、従来の高分子分散型液晶表示素子と同様な用途に用いることができるほか、特に透過型ディスプレイ、フレキシブルディスプレイ等にも好ましく用いることができる。
（その他の電界型）
本発明の光散乱型液晶素子には、上記垂直電界型の他、横電界型やその他の電界型を採用してもよい。ＦＦＳ駆動モードに採用されるフリンジ電界を採用してもよい。
【実施例】
【０４６７】
以下に実施例を挙げて本発明を更に詳述するが、本発明はこれらの実施例に限定されるものではない。また、以下の実施例及び比較例の組成物における「％」は「質量％」を意味する。【０４６８】
各実施例及び比較例中の評価特性の各々の詳細は以下の通りである。
Ｔｏｆｆ（０）    ：  セル基板面法線方向の、電圧無印加時（透明状態）の光透過率［％］  
※この数値が大きいほど、透明性が高い。
Ｔｏｆｆ（３５）  ：  セル基板面法線から斜め３５度方向の、電圧無印加時（透明状態）の光透過率［％］
※この数値が大きいほど、斜め方向からでも透明性が高い
△Ｔｏｆｆ        ：  電圧無印加時（透明状態）の光透過率の、セル基板面法線方向とセル基板面法線から斜め３５度方向との差  
※この数値が小さいほど、斜め方向の透明性が法線方向と差が無いため、透明性が見る方向によらず均一である。
Ｔｏｎ（０）      ：  セル基板面法線方向の、電圧印加時（散乱状態）の飽和光透過率［％］
Ｖ９０            ：  光透過率変化幅における９０％透過時の印加電圧［Ｖ］
Ｖ１０            ：  光透過率変化幅における１０％透過時の印加電圧［Ｖ］
コントラスト      ：  Ｔｏｆｆ（０）／Ｔｏｎ（０）  
ヘイズ            ：  全光線透過率に占める拡散光線透過率の割合  ※この数値が小さいほど、透明性が高い。【０４６９】
各実施例及び比較例中で用いた重合性化合物（１−Ａ）〜（１０−Ｂ）の構造は次式の通りである。【０４７０】
【化１３２】
0006828850.tif 000134
【０４７１】
重合性化合物（２−Ｅ）中のｎは、ｎ≒７〜８を表す。【０４７２】
【化１３３】
0006828850.tif 000135
【０４７３】
【化１３４】
0006828850.tif 000136
【０４７４】
各実施例及び比較例中で用いた負の誘電率異方性を示す液晶組成物「Ｌ−１」〜「Ｌ−７」はそれぞれ以下のとおりである（質量％）。
（液晶組成物「Ｌ−１」）【０４７５】
【化１３５】
0006828850.tif 000137
【０４７６】
（液晶組成物「Ｌ−２」）【０４７７】
【化１３６】
0006828850.tif 000138
【０４７８】
（液晶組成物「Ｌ−３」）【０４７９】
【化１３７】
0006828850.tif 000139
【０４８０】
（液晶組成物「Ｌ−４」）【０４８１】
【化１３８】
0006828850.tif 000140
【０４８２】
（液晶組成物「Ｌ−５」）【０４８３】
【化１３９】
0006828850.tif 000141
【０４８４】
（液晶組成物「Ｌ−６」）【０４８５】
【化１４０】
0006828850.tif 000142
【０４８６】
（液晶組成物「Ｌ−７」）【０４８７】
【化１４１】
0006828850.tif 000143
【０４８８】
重合性化合物各成分の含有量（質量％）が以下からなる重合性組成物「Ａ１」を調製した。【０４８９】
各実施例及び比較例中で用いた重合性組成物「Ａ１」〜「Ａ２６」はそれぞれ以下のとおりである（質量％）。
（重合性組成物「Ａ１」）
重合性化合物（１−Ａ）：５０％
重合性化合物（２−Ａ）：３５％
重合性化合物（３−Ｃ）：１５％
（重合性組成物「Ａ２」）
重合性化合物（１−Ａ）：３０％
重合性化合物（２−Ａ）：３５％
重合性化合物（３−Ａ）：２０％
重合性化合物（３−Ｃ）：１５％
（重合性組成物「Ａ３」）
重合性化合物（１−Ａ）：４０％
重合性化合物（１−Ｂ）：１５％
重合性化合物（２−Ａ）：３０％
重合性化合物（３−Ｃ）：１５％
（重合性組成物「Ａ４」）
重合性化合物（１−Ａ）：５０％
重合性化合物（２−Ａ）：５０％
（重合性組成物「Ａ５」）
重合性化合物（１−Ａ）：６０％
重合性化合物（２−Ａ）：４０％
（重合性組成物「Ａ６」）
重合性化合物（１−Ａ）：５０％
重合性化合物（２−Ａ）：３５％
重合性化合物（３−Ｄ）：１５％
（重合性組成物「Ａ７」）
重合性化合物（１−Ａ）：６０％
重合性化合物（３−Ｃ）：２０％
重合性化合物（３−Ｄ）：２０％
（重合性組成物「Ａ８」）
重合性化合物（１−Ｂ）：１００％
（重合性組成物「Ａ９」）
重合性化合物（１−Ｂ）：６０％
重合性化合物（３−Ｃ）：４０％
（重合性組成物「Ａ１０」）
重合性化合物（１−Ｂ）：６０％
重合性化合物（３−Ｃ）：２０％
重合性化合物（３−Ｄ）：２０％
（重合性組成物「Ａ１１」）
重合性化合物（１−Ａ）：２５％
重合性化合物（２−Ａ）：７５％
（重合性組成物「Ａ１２」）
重合性化合物（１−Ｂ）：４６．６％
重合性化合物（２−Ａ）：５３．４％
（重合性組成物「Ａ１３」）
重合性化合物（１−Ａ）：３０％
重合性化合物（１−Ｂ）：３０％
重合性化合物（２−Ａ）：４０％
（重合性組成物「Ａ１４」）
重合性化合物（１−Ａ）：５０％
重合性化合物（２−Ａ）：４０％
重合性化合物（３−Ｅ）：１０％
（重合性組成物「Ａ１５」）
重合性化合物（１−Ａ）：５０％
重合性化合物（２−Ａ）：４０％
重合性化合物（３−Ｆ）：１０％
（重合性組成物「Ａ１６」）
重合性化合物（１−Ａ）：５０％
重合性化合物（２−Ａ）：４０％
重合性化合物（３−Ｇ）：１０％
（重合性組成物「Ａ１７」）
重合性化合物（１−Ａ）：５０％
重合性化合物（２−Ａ）：４０％
重合性化合物（３−Ｈ）：１０％
（重合性組成物「Ａ１８」）
重合性化合物（１−Ａ）：５０％
重合性化合物（２−Ａ）：４０％
重合性化合物（３−Ｉ）：１０％
（重合性組成物「Ａ１９」）
重合性化合物（１−Ａ）：５０％
重合性化合物（２−Ａ）：４０％
重合性化合物（３−Ｊ）：１０％
（重合性組成物「Ａ２０」）
重合性化合物（１−Ｂ）：４６．６％
重合性化合物（２−Ａ）：４３．４％
重合性化合物（２−Ｂ）：１０％
（重合性組成物「Ａ２１」）
重合性化合物（１−Ｂ）：４６．６％
重合性化合物（２−Ａ）：４３．４％
重合性化合物（２−Ｃ）：１０％
（重合性組成物「Ａ２２」）
重合性化合物（３−Ａ）：１００％
（重合性組成物「Ａ２３」）
重合性化合物（３−Ａ）：６０％
重合性化合物（３−Ｃ）：４０％
（重合性組成物「Ａ２４」）
重合性化合物（３−Ａ）：６０％
重合性化合物（３−Ｃ）：２０％
重合性化合物（３−Ｄ）：２０％
（重合性組成物「Ａ２５」）
重合性化合物（３−Ｃ）：１００％
（重合性組成物「Ａ２６」）
重合性化合物（１−Ａ）：３０％
重合性化合物（１−Ｂ）：３０％
重合性化合物（２−Ａ）：２０％
重合性化合物（２−Ｄ）：２０％
（重合性組成物「Ａ２７」）
重合性化合物（１−Ａ）：５０％
重合性化合物（１−Ｅ）：５０％
（重合性組成物「Ａ２８」）
重合性化合物（１−Ａ）：５０％
重合性化合物（１−Ｆ）：５０％
（実施例１）
液晶組成物「Ｌ−１」を９２質量％、重合性組成物「Ａ１」を７．７６質量％、重合開始剤としてベンジルジメチルケタール０．２４質量％を混合して、光散乱型液晶素子用液晶組成物（重合性液晶組成物）を調製した。得られた重合性液晶組成物は、常温でネマチック相を示した。【０４９０】
ＩＴＯ透明電極が方形に形成され、垂直配向用ポリイミド配向膜材料が約０．１μｍの厚みで形成された基板２枚を一組として間隔５μｍで対向させた液晶セルを用意した。【０４９１】
このセルに、調製した重合性液晶組成物を真空注入法で注入した。注入から約１０分後、セル内の配向状態を確認したところ、重合性液晶組成物は均一に垂直方向に配向していることが確認できた。【０４９２】
次いで、作製した充填液晶セルを２５±１℃に保ちながら紫外線を照射し、前記重合性モノマーを重合させて前記重合性液晶組成物ら相分離液晶層を形成することで、光散乱型液晶素子を作製した。このとき、紫外線光源はメタルハライドランプを用い、紫外線を８．６ｍＷ／ｃｍ２の照度で２４０秒間照射（計２．１Ｊ／ｃｍ２の積算エネルギー）した。照度はウシオ電機社製の受光器ＵＶＤ−３６５ＰＤ付きユニメータＵＩＴ−１０１を用いて測定した。【０４９３】
得られた液晶素子は、電圧無印加時、透明状態で散乱は観察されず、液晶が垂直配向していることが確認された。【０４９４】
電圧−透過率特性の測定には、液晶素子の一方の基板面側に投光器、他方の基板面側に受光器を備えた装置を用いて、液晶素子の上下に偏光板を用いない条件とした。測定温度２５℃において、液晶素子の電極間に矩形波を印加し、電圧を０Ｖから透過率変化が飽和するまでの区間で段階的に上昇させ、液晶素子に対して投光器と対向側に配置した受光器で検出された透過率を記録する方法により測定した。電圧の上昇に伴い、光散乱が増加し、透過率が減少していくことが確認できた。このときの透過率を、投光−受光方向が液晶素子の基板に対して法線方向（０°）と、法線から３５度傾けた方向（３５°）とで測定した。電圧−透過率特性の測定には、液晶特性測定装置ＬＣＤ−５２００（大塚電子社製）を用いた。【０４９５】
電圧−透過率特性の曲線から、透過率Ｔｏｆｆ、ＴｏｎおよびＶ１０を求めた。【０４９６】
法線（０°）方向における、無印加時透過率Ｔｏｆｆ（０）は８７．３％，印加時飽和透過率Ｔｏｎ（０）は２８．０％，透過率変化幅における１０％透過時の印加電圧Ｖ１０は１７Ｖであった。法線から斜め（３５°）方向における無印加時透過率Ｔｏｆｆ（３５）は、８４．７％であった。【０４９７】
また、液晶素子の基板に対して法線方向に測定光を入射させたときの液晶素子のヘイズ（Ｈｚ）を、ヘイズメーター（日本電色工業社製ＮＤＨ−２０００）を用いて測定した。ヘイズの値は、全光線透過率（ＴＴ）と平行光線透過率（ＰＴ）とから、次の式で求められた。【０４９８】
Ｈｚ＝［｛ＴＴ−ＰＴ｝／ＴＴ］×１００  （％）
求められた、液晶素子のヘイズは１．０％であった。
（実施例２〜実施例２５、比較例１〜比較例４）
各実施例２〜実施例２５、及び、各比較例１〜比較例４において、下記表に記載の液晶組成物、重合性組成物、開始剤を下記表に記載の割合で用いた以外は、実施例１と同一の条件でリマーネットワーク液晶素子用液晶組成物（重合性液晶組成物）を調製した。得られた重合性液晶組成物は、常温でネマチック相を示した。【０４９９】
また、実施例１と同様の条件で測定したところ、法線（０°）方向における、無印加時透過率Ｔｏｆｆ（０）、印加時飽和透過率Ｔｏｎ（０）、透過率変化幅における１０％透過時の印加電圧Ｖ１０、法線から斜め（３５°）方向における無印加時透過率Ｔｏｆｆ（３５）、及び、得られる液晶素子のヘイズはそれぞれ下記表に記載の数値となった。【０５００】
また、実施例１〜２８、比較例１〜比較例４における評価結果の一覧を合わせて以下の表に示す。評価基準は下記のとおり。【０５０１】
ヘイズ
◎：  ０．５未満
○：  ０．５以上１．６未満
△：  １．６位上４．０未満
×：  ４．０以上
△Ｔｏｆｆ
◎：  ２．０未満
○：  ２．０以上３．０未満
△：  ３．０以上４．０未満
×：  ４．０以上
コントラスト
◎：  １２．０以上
○：  ４．０以上１２．０未満
△：  ２．０以上４．０未満
×：  ２．０未満
駆動電圧Ｖ１０
◎：  １６未満
○：  １６以上３１未満
△：  ３１以上４６未満
×：  ４６以上
なお、実施例２４〜実施例２６については、基材との密着性についても合わせて評価した。評価基準は下のとおり。【０５０２】
◎：  ８５℃、５００時間の高温保存後に基板から剥離なし
○：  ８５℃、１００時間の高温保存後に基板から剥離なし
×：  ８５℃、２４時間の高温保存後に基板から剥離あり【０５０３】
【表１】
0006828850.tif 000144
【０５０４】
【表２】
0006828850.tif 000145
【０５０５】
【表３】
0006828850.tif 000146
【０５０６】
【表４】
0006828850.tif 000147
【０５０７】
【表５】
0006828850.tif 000148
【０５０８】
【表６】
0006828850.tif 000149
【０５０９】
【表７】
0006828850.tif 000150
【０５１０】
一般に、光散乱型液晶素子において、透明性（ヘイズと△Ｔｏｆｆ）、コントラスト、駆動電圧は、互いに両立困難な関係である。しかしながら、以上の結果から、実施例はこれらがいずれも高い水準で維持されている。本実施例の液晶素子は、特に実用的な透明性を備えることから、高い透明性が求められるシースルーＴＶ、ウィンドウディスプレイ、スマートウィンドウ、その他の光学制御駆動パネルなどの用途に好適である。【０５１１】
以上の結果から、比較例１は上記実施例に比べて、透明性、コントラスト、駆動電圧いずれも劣る結果となった。この理由は定かではないが、比較例１〜比較例４では、一般式（１）で表されるメソゲン骨格の中にＺ１の構造を持つ柔軟なメソゲン構造となる重合性化合物を用いておらず、剛直なメソゲン骨格となる重合性化合物を使用しているため、ポリマーネットワークを形成した際に、駆動するホスト液晶と剛直なポリマーネットワークとの間で強い分子間相互作用が働くことに起因していると推察される。【０５１２】
誘電率異方性が負の液晶組成物を用いて構成された液晶素子は、電圧を印加したとき、液晶分子は基板面と略平行方向に配列するものの、分子長軸は基板面とは略垂直方向を回転軸として自由回転できる。このため、図３に示すように、該液晶素子の液晶分子は基板面と略平行方向においてはランダムに配列していると考えられる。この結果、液晶分子と配向性重合体のメソゲン基との間のみならず、液晶分子間においても屈折率差を生じ、相分離液晶層全体において効果的に光散乱が得られると考えられる。
【符号の説明】
【０５１３】
１１…第一の透明基板
１２…第二の透明基板
２…電極
３…ホモジニアス配向膜
４…液晶分子
５…配向性重合体
【図１】
0006828850.tif 000156
【図２】
0006828850.tif 000157
【図３】
0006828850.tif 000158